So rooten Sie Razer Phone und reparieren WiFi nach Root - OkiDK\nDas Razer Phone ist ein High-End-Premium-Gerät, das im November 2017 auf den Markt gebracht wurde. Das Razer Phone wird von der beliebten Gaming-Peripherie-Firma Razer hergestellt und bietet das, was man von den Hardwarespezifikationen erwarten würde – satte 8 GB RAM, 64 GB interner Speicher und der Qualcomm Snapdragon 835-Chipsatz – ganz zu schweigen von der Bildschirmauflösung von 1440 x 2560 (~ 515 DPI).\nTrotz der Einführung mit Android 7.1.1 Nougat war das Razer Phone bis jetzt ein Rätsel. Viele Leute, die versuchten, das Razer Phone mit den Standard-Root-Methoden TWRP + Magisk / SuperSU zu rooten, stießen auf Probleme wie defektes WLAN nach dem Rooten. Dies liegt daran, dass viele Leute TWRP nur über ADB als temporären Boot flashen, der sich selbst auf die Standard-boot.img flasht und sich dann maskiert. Wenn Sie dann Magisk über diese “temporäre” boot.img flashen, bricht etwas in der Formatierung zusammen, was sich auf Dinge wie WiFi auswirkt.\nWenn Sie TWRP auf dem Razer Phone schnell starten, wird die Standard-Datei boot.img überschrieben, sodass die saubere, ursprüngliche boot.img zur Wiederherstellung irgendwo gespeichert werden muss. Die meisten Benutzer überschreiben jedoch einfach ihre ursprüngliche boot.img, wenn sie TWRP flashen + Magisk zusammen, was Ärger bedeutete.\nDiese Anleitung zeigt Ihnen die neueste und sauberste Methode zum Rooten des Razer Phones, ohne das WLAN zu beschädigen. Befolgen Sie alle Schritte sorgfältig und hinterlassen Sie einen Kommentar, wenn Sie auf Probleme stoßen!\nWenn Sie Ihr Razer Phone zum ersten Mal rooten, fahren Sie mit diesem Abschnitt dieses Handbuchs fort. Wenn Sie Ihr Razer Phone bereits gerootet haben und Probleme wie defektes WLAN haben, befolgen Sie die nachstehende Anleitung.\nHinweis: Für dieses Handbuch ist eine Original-boot.img aus dem neuesten Razer-Factory-Image erforderlich. Sie können diese herunterladen, indem Sie die neueste Razer Phone-Firmware herunterladen und die boot.img extrahieren. Dies geht über den Rahmen dieses Handbuchs hinaus, ist jedoch sehr einfach durchzuführen.\nSo beheben Sie defektes WLAN auf einem Rooted Razer-Telefon\nHinweis: Wenn Sie nicht auf dem neuesten Razer-Factory-Image sind, sollten Sie es einfach mit flashen Razers Anleitung zur Wiederherstellung mit dem Factory-Image)\nLaden Sie die erforderlichen Dateien herunter und legen Sie sie in Ihrem ADB-Hauptordner ab.\nStarten Sie ein ADB-Befehlsfenster und ADB überträgt die Dateien auf die externe SD-Karte Ihres Razer Phones. Die Befehle wären:\nGeben Sie nun in das ADB-Befehlsfenster Folgendes ein:\nWenn Sie sich im Bootloader- / Download-Modus befinden, geben Sie ADB ein:\nIhr Razer Phone sollte jetzt in TWRP neu starten. Sie müssen die Schaltfläche Neustart in TWRP und drücken Überprüfen Sie, auf welchem Steckplatz Sie sich befinden (Steckplatz A oder Steckplatz B) und befolgen Sie die Anweisungen entsprechend (Die Anweisungen sind die gleichen, unabhängig davon, ob Sie sich in Steckplatz A oder Steckplatz B befinden. Sie müssen lediglich den Steckplatz ändern, zu dem Sie anfänglich wechseln.::\nGehe zu Installieren Wählen Sie im TWRP-Hauptmenü “Image installieren” und wählen Sie die Datei boot.img aus, die Sie zuvor auf Ihre SD-Karte übertragen haben.\nWischen Sie, um es zu installieren.\nGehen Sie zurück zum Hauptmenü, wählen Sie “Neustart” und Ändern Sie den Steckplatz in Steckplatz B.\nSobald TWRP überprüft hat, dass Sie sich in Steckplatz B befinden, wählen Sie Bootloader und starten Sie den Download-Modus neu. Dadurch wird ein Neustart in Steckplatz B erzwungen. Wenn Sie dort sind, geben Sie Folgendes in das ADB-Befehlsfenster ein:\nSobald Sie wieder in TWRP sind, gehen Sie erneut über Installieren> Image installieren> flash boot.img. Dadurch erhalten Sie die saubere, originale boot.img sowohl in Steckplatz B als auch in Steckplatz A.\nGehen Sie zurück zu TWRP Install> Install Install Zip> wählen Sie TWRP-installer-3.2.1-0.cheryl.zip und wischen Sie, um es zu installieren. Dadurch wird der Patch sowohl auf boot.img in Steckplatz A als auch in Steckplatz B angewendet.\nStarten Sie das System neu, damit wir überprüfen können, ob WiFi jetzt funktioniert. Wenn dies nicht der Fall ist, haben Sie die obigen Anweisungen möglicherweise nicht vollständig befolgt.\nWenn Sie bestätigt haben, dass die Dinge ordnungsgemäß funktionieren, geben Sie sie in das ADB-Befehlsfenster ein: ADB Neustart Wiederherstellung\nSie sollten direkt in den Wiederherstellungsmodus ohne Überschreiben gestartet werden. Sie können jetzt Installieren> Zip installieren> Magisk.zip auswählen, zum Flashen wischen und dann das System neu starten.\nJetzt wollen wir Magisk auf dem flashen anderer Steckplatz Auch – es ist völlig optional und Sie können diesen Schritt tatsächlich überspringen, aber Sie werden mir danken, wenn etwas schief geht, wenn Ihr Telefon fälschlicherweise beschließt, die Bank zu wechseln, und Sie plötzlich die Wurzel verlieren.\nGeben Sie ADB ein:\nGehen Sie zur Schaltfläche Neustart und wechseln Sie zurück von Steckplatz B zu Steckplatz A.\nFlash Magisk noch einmal.\nMagisk ist jetzt überblitzt beide Bereinigen Sie die boot.img-Dateien in Steckplatz A und Steckplatz B, sodass es jetzt egal ist, von welchem Steckplatz Sie booten, und Sie behalten root, wenn Ihr Razer Phone sich entscheidet, plötzlich von einem statt von dem anderen zu booten!\nSo rooten Sie das Razer-Telefon zum ersten Mal sauber\nGehen Sie auf Ihrem Razer Phone zu Einstellungen> Über das Telefon> tippen Sie sieben Mal auf “Build-Nummer”, bis der Entwicklermodus aktiviert ist.\nSchließen Sie Ihr Razer Phone über USB an Ihren PC an und starten Sie eine ADB-Eingabeaufforderung (Halten Sie die Umschalttaste gedrückt und klicken Sie mit der rechten Maustaste in Ihren ADB-Hauptordner und wählen Sie “Hier ein Befehlsfenster öffnen”.\nLaden Sie die erforderlichen Dateien herunter (original boot.img, TWRP und Magisk) und legen Sie sie in Ihrem Hauptordner für den ADB-Installationspfad ab.\nSchließen Sie Ihr Razer Phone über USB an Ihren PC an und akzeptieren Sie den USB-Debug-Pairing-Dialog auf Ihrem Razer Phone-Bildschirm.\nGeben Sie in ADB Folgendes ein, um sicherzustellen, dass die ADB-Verbindung ordnungsgemäß erkannt wird: ADB-Geräte\nIm ADB-Befehlsfenster sollte die Seriennummer Ihres Razer Phones angezeigt werden. Wenn die Verbindung nicht erkannt wird, müssen Sie möglicherweise Probleme mit Ihrer ADB-Installation, Ihrem USB-Kabel oder Ähnlichem beheben.\nGeben Sie in das ADB-Fenster ein:\nGeben Sie nun ADB ein:\nGeben Sie nach dem Start Ihres Razer Phone im Bootloader- / Download-Modus ADB ein:\nIhr Razer Phone sollte jetzt in TWRP booten. Wählen Sie daher im Hauptmenü Installieren> Image installieren> wählen Sie die ursprüngliche boot.img auf Ihrer SD-Karte. Wischen Sie, um es zu installieren.\nSobald die ursprüngliche boot.img installiert wurde, gehen Sie zurück zu Installieren> Zip installieren> wählen Sie die TWRP-ZIP-Datei und wischen Sie, um sie zu flashen.\nDies sollte TWRP auf Ihre boot.img (in Steckplatz A und Steckplatz B). Sie müssen jetzt auf System neu starten.\nStellen Sie beim Booten des Android-Systems sicher, dass alles wie WLAN funktioniert. Wenn alles in Ordnung ist, geben Sie ADB ein:\nSobald sich Ihr Razer Phone im Wiederherstellungsmodus befindet, gehen Sie zu Installieren> Zip installieren> wählen Sie Magisk-v16.0.zip aus und flashen Sie es.\nSobald die Magisk .zip geflasht wurde, müssen Sie dies auf der anderen Seite / im anderen Steckplatz tun. Gehen Sie also im Hauptmenü auf die Schaltfläche “Neustart” und wählen Sie den anderen Steckplatz als den, auf dem Sie sich gerade befinden. Wählen Sie dann “Wiederherstellung”> “In Wiederherstellung neu starten”> Führen Sie den Magisk .zip-Installationsvorgang erneut durch.\nJetzt können Sie einen Neustart auf dem System durchführen, und beide Steckplätze sollten vollständig funktionsfähig und gerootet sein, sodass es keine Rolle spielt, von welchem Sie booten, und Sie sollten keine Probleme mit WLAN haben, die bei früheren Root-Methoden aufgetreten sind.\nViel Spaß beim Wurzeln!


Thermisches Übertragungsblatt und Herstellungsverfahren - Dokument DE69800306T2\nDokumentenidentifikation DE69800306T2 26.04.2001\nTitel Thermisches Übertragungsblatt und Herstellungsverfahren\nErfinder Chujo, Shigeki, Tokyo-to, JP;\nHiroi, Junichi, Tokyo-to, JP;\nHarada, Nobuyuki, Tokyo-to, JP\nDie Erfindung betrifft ein Thermo-Transfer-Flachmaterial, insbesondere betrifft sie ein Thermo-Transfer-Flachmaterial unter Einbeziehung einer gegenüber Wärme resistenten Schicht und einer Gleitschicht, die auf dessen Rückseite aufgebracht sind, wobei das Material ein ausgezeichnetes Ansprechvermögen gegenüber einem aufgeheizten Thermo-Kopf bezüglich des Gleitvermögens oder der Fähigkeit zur Freigabe aufweist, und auch dazu befähigt ist, sowohl die Bildung von Schmutz auf dem Kopf bei dem Vorgang des Aufheizens des Thermo-Kopfes und einem nachfolgenden Abkühlungsprozeß als auch das Zerknittern des Thermo- Transfer-Flachmaterials oder eines Bild aufzeichnenden Materials während eines Druckvorganges zu verhindern, wodurch ein Druckbild höchster Qualität geschaffen wird. Ferner betrifft die Erfindung ein Verfahren zur Herstellung eines derartigen Thermo-Transfer-Flachmaterials.\nBESCHREIBUNG DES ZU GRUNDE LIEGENDEN STANDES DER TECHNIK:\nBislang sind als herkömmliche Thermo-Transfer- Flachmaterialien ein Thermo-Transfer-Flachmaterial vom Sublimationstyp sowie vom Wärmeschmelztyp bekannt. Ein typisches Thermo-Transfer-Flachmaterial zur Sublimation besteht aus einem aus Kunststoff, wie zum Beispiel aus Polyester hergestellten Substratfilm, und einer Schicht mit Anfärbematerial in einer bei Wärme transferierbaren Form, wobei letztere auf einer Außenseite des Substratfilms aufgebracht ist und aus Sublimationsfarbstoff und einem Bindemittel aus Harz hergestellt ist. Anderer seits weist das in der Wärme schmelzbare Thermo-Transfer- Flachmaterial eine Schicht mit in der Wärme schmelzbarer Tinte auf, die aus einer in der Wärme schmelzbaren Zusammensetzung mit einem Gehalt an Anfärbematerial an Stelle der Farbstoffschicht hergestellt ist. Ein derartiges Thermo-Transfer- Flachmaterial wird von Abbildung zu Abbildung von seiner Rückseite her mittels einer Aufheizvorrichtung, wie zum Beispiel dem Thermo-Kopf, zur Übertragung des Farbstoffes der Farbstoffschicht oder der in der Wärme schmelzbaren Zusammensetzung der in der Wärme schmelzbaren Tintenschicht auf das Bild aufnehmende Material erwärmt, wobei auf diese Weise eine Abbildung erzeugt wird.\nDie Verwendung des herkömmlichen Thermo-Transfer-Flachmaterials mit einem Substratfilm, der aus einem in der Wärme verhältnismäßig (gut) schmelzbaren Material, wie zum Beispiel aus einem Kunststoff, hergestellt ist, hat bislang Probleme bei der Erzeugung einer Abbildung hervorgerufen, beispielsweise eine Verschlechterung der Fähigkeit zur Freigabe und der Gleitfähigkeit in Bezug auf den Thermo-Kopf, wie auch das Zerreißen des Substratfilms. Zur Lösung dieses Problems wurde eine in der Wärme beständige Gleitschicht auf der Außenseite des Substratfilms gebildet, und zwar auf der gegenüberliegenden Seite, auf der die Schicht mit dem Anfärbematerial mittels der Verwendung eines modifizierten Harzes, wie es zum Beispiel ein in der Wärme aushärtendes Harz darstellt, sowie eines Silikonharzes jeweils alleine, oder in Kombination mit einem Vernetzungsmittel, aufgebracht ist. Es besteht jedoch im Hinblick auf die mittlerweile erzielten Verbesserungen der Druckgeschwindigkeit und Druckqualität der Drucker der Wunsch, eine noch ausgezeichnetere Beständigkeit gegenüber Wärme sowie eine entsprechende hervorragende Gleitfähigkeit der gegenüber Wärme beständigen Gleitschicht zu erzielen; dabei ist auch eine Verminderung der nachteiligen Veränderung der Gleitfähigkeit im Vergleich zu jener, die während der Druckpausen verkörpert wird, wünschenswert. Dementsprechend wurde bereits der Versuch unternommen, ein Gleitmittel, wie zum Beispiel ein Tensid, ein Öl, ein orga nometallisches Salz und ein Wachs hinzuzufügen, die jeweils jedes für sich ein gutes Gleitvermögen und ein gutes Freigabevermögen unter den Bedingungen des Erhitzens im Zusammenhang mit der gegenüber Wärme beständigen Gleitschicht aufweisen.\nZum Zeitpunkt der Erzeugung einer Abbildung wird die durch den Thermo-Kopf auf das Thermo-Transfer-Flachmaterial zu beaufschlagende Energie im Einklang mit der jeweiligen Dichtegradation in einem weiten Bereich variiert, wobei es wünschenswert ist, daß das Gleitvermögen und die Fähigkeit zur Freigabe innerhalb des gesamten Bereiches der Druckenergie stabil sind.\nDas herkömmliche Gleitmittel verursacht jedoch nach wie vor Probleme.\nIn speziellerer Weise mag in dem Falle, daß das hinzuzufügende Gleitmittel in Form einer Flüssigkeit vorliegt, das erstere eine nur dürftige Verträglichkeit mit dem Bindemittel aus Harz für die gegenüber Wärme beständige Gleitschicht aufweisen. Ferner kann das flüssige Gleitmittel an eine Stelle transferiert werden, die nicht erwünscht ist. Erstens kann in dem Falle, daß das flüssige Gleitmittel eine niedrige Viskosität besitzt, jenes während des Prozesses der Herstellung oder Verarbeitung auf die gegenüberliegende Außenseite des Substratfilmes oder eine Außenseite der transportierenden Walze befördert werden, wobei im Endergebnis eine Verringerung der Menge an Gleitmittel in der gegenüber Wärme beständigen Gleitschicht des Thermo-Transfer-Flachmaterials verursacht wird. Dementsprechend kann die Verwendung eines flüssigen Gleitmittels eine Verschlechterung der Gleitfähigkeit zur Folge haben. Zweitens kann die Verwendung des flüssigen Gleitmittels in dem Falle, daß das Thermo-Transfer-Flachmaterial aufgewickelt wird, den Transport (Transfer) des Anfärbematerials von der Schicht mit dem Anfärbematerial zu der daneben befindlichen, gegenüber Wärme resistenten Gleitschicht verursachen, was zu einer Verunreinigung der gegenüber Wärme resistenten Gleitschicht führt. Drittens kann in dem Falle, daß ein zwischenzeitliches Produkt des Thermo-Transfer-Flachmaterials aufgewickelt wird, das zwar eine gegenüber Wärme resistente Gleitschicht, aber keine Schicht mit Anfärbematerial aufweist, das flüssige Gleitmaterial von der gegenüber Wärme resistenten Gleitschicht zu einer vorderen Außenseite des daneben befindlichen Substratfilmes transferiert werden, wodurch eine Verschlechterung der Benetzbarkeit des Substratfilms gegenüber einer Lösung zum Beschichten für die Schicht mit dem Anfärbematerial verursacht wird.\nAndererseits können das Gleitvermögen und die Fähigkeit zur Freigabe des Gleitmittels in einem anderen Falle, bei dem letzteres in Form eines festen Stoffes oder eines Wachses hinzuzufügen ist, auf Grund seines langsamen Ansprechvermögens auf ein augenblickliches Erhitzen unzureichend sein, wobei weiterhin das Gleitmittel auf der Oberfläche des Thermoelements, wie zum Beispiel auf dem Thermo-Kopf, abgelagert werden kann und somit bei einem Prozeß zur Abkühlung nach dem Erhitzen mit Hilfe des Thermo-Kopfes eine Verschmutzung des Kopfes bewirkt; dies verursacht auf diese Weise einen schädlichen Einfluß auf die gedruckte Fläche. Wie in der Fig. 2 dargestellt ist, steht dann, wenn der Thermo-Kopf 8 entlang der rückwärtigen Außenseite 7 eines herkömmlichen Thermo-Transfer-Flachmaterials 101 gleitet, die Ablagerung des Schmutzes auf einer Fläche des Thermo-Kopfes 8 in Richtung Vorwärtstransport (9) in Zusammenhang mit der Verschmutzung 10 des Thermo-Kopfes 8.\nBei einer anderen Problematik des herkömmlichen Thermo- Transfer-Flachmaterials ist die Gleitfähigkeit der gegenüber Wärme resistenten Gleitschicht im Hinblick auf die Mittel zum Aufheizen, das heißt der Reibungskoeffizient, in Übereinstimmung mit der von den Mitteln zum Aufheizen beaufschlagten Energie veränderlich, und zwar in dem Falle, daß jede Drucklinie des Thermo-Transfer-Flachmaterials, das einen Bereich darstellt, der gleichzeitig mit den Mitteln zum Aufheizen, wie zum Beispiel mit dem Thermo-Kopf in Kontakt kommt, sowohl gedruckte Bereiche, die durch Mittel zum Aufheizen erhitzt werden sollen, als auch nicht gedruckte Bereiche, die nicht erhitzt werden sollen, mit einschließt; dabei kann in diesem Zusammenhang in Abhängigkeit von den (einzelnen) Bereichen eine Ungleichförmig keit im Raume stehen, die zu Ausfällen in dem Druck(bild) führen.\nIn Einklang damit besteht eine Aufgabe der Erfindung darin, ein Thermo-Transfer-Flachmaterial zu schaffen, das ein ausgezeichnetes Ansprechvermögen auf einen erhitzten Thermo-Kopf zeigt, wie zum Beispiel im Hinblick auf die Gleitfähigkeit und die Fähigkeit der Freigabe, sowie die Fähigkeit besitzt, die Bildung einer Verschmutzung des Kopfes während des Aufheizvorganges durch den Thermo-Kopf und in dem danach folgenden Abkühlungsvorgang zu verhindern und auch noch die Fähigkeit aufweist, Knitterstellen des Thermo-Transfer-Flachmaterials oder eines Bild aufzeichnenden Materials während des Druckvorganges zu verhindern, wobei das Thermo-Transfer-Flachmaterial weiterhin die Eigenschaft aufweisen soll, kein Gleitmittel von der rückwärtigen Außenseite des Thermo-Transfer-Flachmaterials zu nicht erwünschten Orten, wie zum Beispiel zu einer vorderen Außenseite eines anderen, daneben befindlichen Thermo-Transfer- Flachmaterials zu transferieren, so daß auf diese Weise eine gedruckte Abbildung in höchster Qualität zur Verfügung gestellt wird. Eine weitere Aufgabe der Erfindung besteht darin, ein Verfahren zur Herstellung des oben genannten Thermo-Transfer- Flachmaterials zu schaffen.\nEin durch die Erfindung geschaffenes Thermo-Transfer- Flachmaterial weist auf: einen Substratfilm, eine auf einer der beiden Außenseiten des Substratfilms aufgebrachte transferierbare Schicht sowie eine gegenüber Wärme resistente Schicht und eine Gleitschicht, wobei beide Schichten auf der anderen Außenseite des Substratfilms aufgebracht sind, und wobei die genannte gegenüber Wärme resistente Schicht und die genannte Gleitschicht in dieser Reihenfolge nahe an dem Substratfilm gelegen sind, wobei:\ndie gegenüber Wärme resistente Schicht ein Bindemittel aus Harz enthält, das eine molekulare Struktur aufweist, bei welcher der endständige Bereich in Form einer Endgruppe vorliegt, die aus der aus Hydroxyl-, Amino-, Carboxyl- oder Mercaptangruppen bestehenden Gruppe ausgewählt ist, und\ndie Gleitschicht ein Silylisocyanat enthält, das der folgenden Formel (1) entspricht:\nFORMEL (1): Rn-Si- (NCO)4-n\nworin R den Rest Alkyl, Aryl oder Vinyl bedeutet und "n" eine ganze Zahl von 0 bis 3 darstellt.\nDie JP-A-62-284 784 offenbart Isocyanatosilane als Komponenten zusammen mit einem, einen Film bildenden Harz mit Hydroxylgruppen in einer Schutzschicht, um das Ankleben eines Filmes in dessen Zustand nach dem Aufgreifen (zum Transport) zu verhindern.\nBei dem Thermo-Transfer-Flachmaterial gemäß der Definition, wie oben stehend beschrieben, wird die Gleitschicht durch die Reaktion einer Isocyanatgruppe des in der Gleitschicht enthaltenen Silylisocyanats mit der obenstehend genannten endständigen Gruppe des Bindemittels aus Harz gehärtet, das in der gegenüber Wärme resistenten Schicht enthalten ist. Vorzugsweise enthält die gegenüber Wärme resistente Schicht ferner noch ein Gleitmittel, insbesondere ein Gleitmittel, das sich bei Raumtemperatur in einem flüssigen Zustand befindet. Weiterhin enthält in bevorzugter Weise die gegenüber Wärme resistente Schicht noch einen organischen Füllstoff, der aus der aus Talkum, Kaolin und Tonerde bestehenden Gruppe ausgewählt ist. Ein bevorzugter, applizierter Mengenanteil an der gegenüber Wärme resistenten Schicht beträgt nicht mehr als 5,0 g pro m² in einer festen Komponente, wobei ein bevorzugter, angewendeter Mengenanteil an der Gleitschicht im Bereich von 0,1 bis 1,0 g pro m² in einer festen Komponente liegt. Vorzugsweise ist zusätzlich noch eine Primerschicht zwischen der Substratschicht und der gegenüber Wärme resistenten Schicht aufgebracht. Die auf einer vorderen Außenseite des Thermo-Transfer-Flachmaterials vorzusehende transferierbare Schicht kann in Form einer Schicht aus färbendem Material vorliegen, das aus der Gruppe ausgewählt ist, die aus einer Schicht mit einem Farbstoff zum Sublimieren und einer Schicht aus in der Wärme schmelzbarer Tinte besteht.\nEin durch die Erfindung geschaffenes Herstellungsverfahren besteht in der Erzeugung eines derartigen Thermo-Transfer- Flachmaterials, wobei das Verfahren die folgenden Schritte umfaßt:\nAufbringen eines Überzugmaterials für die gegenüber Wärme resistente Schicht mit einem Gehalt an einem Bindemittel aus Harz auf dem Substratfilm, wobei das Harz eine molekulare Struktur besitzt, bei der eine endständige Bereich davon eine Endgruppe darstellt, die aus der aus einer Hydroxyl-, Amino-, Carboxyl- oder Mercaptangruppe bestehenden Gruppe ausgewählt ist, und Verfestigen dieses Materials zur Ausbildung der gegenüber Wärme resistenten Schicht, sowie\nAufbringen eines Überzugmaterials auf die gegenüber Wärme resistente Schicht, und zwar für die Gleitschicht, mit einem Gehalt an einem Silylisocyanat, das der folgenden Formel (1) entspricht:\nFORMEL (1): Rn-Si-(NCO)4-n\nworin R den Rest Alkyl, Aryl oder Vinyl darstellt und "n" eine ganze Zahl von 0 bis 3 bedeutet,\nzur Bildung einer Rohgleitschicht sowie\nVerfestigen der genannten Rohgleitschicht zur Bildung der Gleitschicht durch die Reaktion einer Isocyanatgruppe des in der Rohgleitschicht enthaltenen Silylisocyanats mit der genannten endständigen Gruppe des in der gegenüber Wärme resistenten Schicht enthaltenen Bindemittels aus Harz.\nBei dem Herstellungsverfahren, das der oben stehend beschriebenen Definition entspricht, kann die auf der vorderen Außenseite des Substratfilmes aufzubringende transferierbare Schicht in jedem beliebigen Stadium während des gesamten Verlaufes des Herstellungsprozesses erzeugt werden.\nDas Überzugsmaterial für die gegenüber Wärme resistente Schicht kann in Form einer Flüssigkeit als Überzug vorliegen, wobei letztere durch Auflösen oder Dispergieren eines Bindemittels aus Harz mit einer molekularen Struktur in einem Lösungsmittel hergestellt worden ist, wobei der eine endständige Bereich des Harzes eine Endgruppe darstellt, die aus der aus einer Hydroxyl-, Amino-, Carboxyl- oder Mercaptangruppe auf dem Substratfilm bestehenden Gruppe ausgewählt ist. In dem Falle, daß eine derartige Flüssigkeit zum Überziehen der gegenüber Wärme resistenten Schicht auf den Substratfilm aufgebracht wird, kann eine auf diese Weise erzeugte, gegenüber Wärme resistente Rohschicht durch Trocknen verfestigt werden.\nDas Überzugsmaterial für die gegenüber Wärme resistente Schicht kann in Form einer Flüssigkeit zum Überziehen mit einem Gehalt an einem Bindemittel aus Harz mit einer molekularen Struktur vorliegen, wobei deren einer endständige Bereich eine Endgruppe darstellt, die aus der aus einer Hydroxyl-, Amino-, Carboxyl- oder Mercaptangruppe auf dem Substratfilm bestehenden Gruppe ausgewählt ist, und diese Flüssigkeit auch einen Härter aufweist. In dem Falle, daß eine derartige Flüssigkeit zum Überziehen der gegenüber Wärme resistenten Schicht auf den Substratfilm aufgebracht wird, kann eine auf diese Weise erzeugte, gegenüber Wärme resistente Rohschicht durch Trocknen verfestigt werden.\nAndererseits kann das Überzugsmaterial für die Gleitschicht in Form einer Flüssigkeit zum Überziehen vorliegen, die dadurch hergestellt wird, daß Silylisocyanat in einem Lösungsmittel aufgelöst oder dispergiert wird. In dem Falle, daß eine derartige Flüssigkeit zum Überziehen für die Gleitschicht auf der gegenüber Wärme resistenten Schicht appliziert wird, läßt sich die auf diese Weise erzeugte Rohgleitschicht durch Trocknen verfestigen.\nBei der vorliegenden Erfindung wird die gegenüber Wärme resistente Gleitschicht in zwei funktionell unterschiedliche Schichten aufgeteilt, und zwar zu dem Zwecke, die Beständigkeit gegenüber Wärme und die Fähigkeit zum Gleiten der gegenüber Wärme resistenten Gleitschicht zu verbessern, um mit den Verbesserungen der Geschwindigkeit beim Drucken und mit der Druckqualität eines Druckers gleich zu ziehen, und weiter zu dem Zwecke, die Alterierung der Fähigkeit zum Gleiten der gegenüber Wärme resistenten Gleitschicht zwischen einem Zeitraum der Drucktätigkeit und einem Zeitraum, während dessen kein Druck stattfindet oder zwischen einem erhitzten Bereich und einem nicht erhitzten Bereich zu verringern, um Verknitterungen des Thermo-Transfer-Flachmaterials und Ausfälle des Druck(bild)es aufgrund dieser Knitterstellen zu verhindern; dabei stellt die eine dieser zwei funktionell unterschiedlichen gegenüber Wärme resistenten Gleitschichten eine Schicht dar, die auf der rückwärtigen Außenseite des Substratfilms angeordnet ist und in der Hauptsache den Effekt der Beständigkeit gegenüber Wärme zur Verfügung stellt, wobei die andere dieser beiden Schichten eine Gleitschicht darstellt, die auf der gegenüber Wärme resistenten Schicht angeordnet ist, wodurch in der Hauptsache der Gleiteffekt geschaffen wird.\nGemäß dem Stand der Technik wurde bislang ein Gleitmittel, wie zum Beispiel ein Tensid, Öl oder dergleichen auf der rückwärtigen Außenseite des Thermo-Transfer-Flachmaterials aufgrund der Tatsache appliziert, daß jenes ein gutes Ansprechvermögen auf ein momentanes Erhitzen und eine geringe Alterierung der Fähigkeit zum Gleiten zwischen einem Zeitraum der Drucktätigkeit und einem Zeitraum, währenddessen kein Druck stattfindet, zeigt. Ein auf der rückwärtigen Außenseite des Thermo-Transfer- Flachmaterials appliziertes Gleitmittel steht im Zusammenhang damit, daß es zu einem anderen Bereich transferiert wird, wie zum Beispiel eine Schicht mit Material zum Anfärben eines anderen Thermo-Transfer-Flachmaterials, die auf das zuerst genannte Thermo-Transfer-Flachmaterial aufgebracht wurde.\nIm Gegensatz dazu wird gemäß der vorliegenden Erfindung die Gleitschicht ausgehärtet und auf der gegenüber Wärme resistenten Schicht durch die Reaktion der Isocyanatgruppe mit der oben stehend beschriebenen Endgruppe fixiert, und zwar aufgrund der Tatsache, daß das Silylisocyanat, das durch die Formel (1) zum Ausdruck gebracht wird, in Form des Gleitmittels in die Gleitschicht zusammen mit dem Bindemittel aus Harz eingetragen wird, worin eine Endgruppe des einen endständigen Bereiches der molekularen Struktur eine Hydroxyl-, Amino-, Carboxyl- oder Mercaptangruppe darstellt, wobei das Bindemittel aus Harz in die gegenüber Wärme resistente Schicht eingebracht ist; durch diese Maßnahme wird auch das Kriechen des Gleitmittels verhindert und darüber hinaus auch eine gute Fähigkeit zum Gleiten der Gleitschicht aufrecht erhalten.\nObschon das durch die Formel (1) zum Ausdruck gebrachte Silylisocyanat eine gute Fähigkeit zum Gleiten für die Gleitschicht zur Verfügung stellen kann, besteht das Erfordernis, jenes sehr gut durch die Reaktion mit einer anderen chemischen Substanz, die eine funktionelle Gruppe aufweist, auszuhärten. Aus diesem Grunde besteht in dem Falle, daß das durch Vermischen des oben genannten Silylisocyanates mit dem gegenüber Wärme resistenten Bindemittel aus Harz hergestellte Material zum Überziehen für eine gegenüber Wärme resistente Gleitschicht hergestellt wurde, die Schwierigkeit, das auf diese Weise auf dem Substratfilm erzeugte Überzugsmaterial zu applizieren, weil es sogar während eines Schrittes zum Überziehen ausgehärtet wird. Somit wird bei der vorliegenden Erfindung die Gleitschicht mit einem Gehalt an dem durch die Formel (1) zum Ausdruck gebrachten, aber nicht durch ein Harz härtbaren Silylisocyanat in separater Weise unabhängig von der gegenüber Wärme resistenten Schicht erzeugt.\nFig. 1 eine schematische Ansicht des Querschnitts eines Beispiels eines Thermo-Transfer-Flachmaterials gemäß der vorliegenden Erfindung und\nFig. 2 eine erläuternde Ansicht zur Darstellung des Vorganges der Bildung einer Verschmutzung des Kopfes.\nBESCHREIBUNG DER BEVORZUGTEN AUSGESTALTUNG:\nDie vorliegende Erfindung soll im folgenden weiter im einzelnen nachstehend unter Bezugnahme auf eine bevorzugte, beispielhafte Ausgestaltung davon beschrieben werden. Die Fig. 1 zeigt eine schematische Ansicht des Querschnitts eines Beispiels für das Thermo-Transfer-Flachmaterial gemäß der vorliegenden Erfindung. In der Fig. 1 weist das Thermo-Transfer- Flachmaterial 1 einen Substratfilm 2 sowie eine Mehrzahl von Arten von transferierbaren Schichten auf, das heißt, es sind Schichten mit einem Farbstoff zum Sublimieren aus Gelb (3Y), Magenta (3M), Cyan (3C) und Schwarz (3B) auf einer vorderen Außenseite des Substratfilms 2 Seite an Seite in dieser Reihenfolge ausgebildet. Weiterhin sind eine Primerschicht 4, eine gegenüber Wärme resistente Schicht 5 sowie eine Gleitschicht 6 auf einer rückwärtigen Außenseite des Substratfilms 2 in dieser Reihenfolge ab einer Position in Nachbarschaft zu der rückwärtigen Außenseite ausgebildet.\nDas Thermo-Transfer-Flachmaterial gemäß der vorliegenden Erfindung ist im wesentlichen ausgestattet mit (i) einer oder mehreren Arten Von transferierbarer Schicht, die gewünschtenfalls ausgewählt und an die frontale Außenseite des Substratfilms Seite an Seite angelegt ist, mit (ii) der gegenüber Wärme resistenten Schicht mit einem Gehalt an einem Bindemittel aus Harz mit einer Hydroxyl-, Amino-, Carboxyl- oder Mercaptangruppe an einem Ende seiner molekularen Struktur, wobei jene an der rückwärtigen Außenseite des Substratfilms anliegt, sowie (iii) mit der Gleitschicht mit einem Gehalt an dem durch die folgende Formel (1) zum Ausdruck gebrachten Silylisocyanat, die der gegenüber Wärme resistenten Schicht anliegt.\n[wobei in der Formel (1) R den Rest Alkyl, Aryl oder Vinyl darstellt und "n" eine ganze Zahl von 0 bis 3 bedeutet].\nDie auf der vorderen Außenseite anzuordnende transferierbare Schicht kann als solche selbst in thermisch transferierbarer Form vorliegen oder eine thermisch transferierbare Komponente aufweisen. Die transferierbare Schicht, die zum Selbst-Transfer befähigt ist, schließt eine Schicht mit einer in der Wärme schmelzbaren Tinte, eine transferierbare Schicht zum Aufzeichnen, eine transferierbare Schutzschicht oder dergleichen mit ein. Die transferierbare Schicht, welche die darin enthaltene Komponente zum Transfer befähigt, schließt die oben stehend beschriebene Schicht mit einem Farbstoff zum Sublimieren mit ein.\nIm Folgenden soll eine detaillierte Erläuterung für den Substratfilm und die in vielfacher Weise auf dem Substratfilm zu erzeugenden Schichten beschrieben werden.\nGemäß der vorliegenden Erfindung ist der Substratfilm für das Thermo-Transfer-Flachmaterial nicht auf ein spezielles Material beschränkt, sofern der Film die gewünschte Beständigkeit gegenüber Wärme und die gewünschte Festigkeit besitzt, wobei ein bekannter, in herkömmlicher Weise für ein generelles Thermo-Transfer-Flachmaterial verwendeter Film zum Einsatz gebracht werden kann. Ein Beispiel für den Substratfilm schließt die folgenden Filme mit ein, die für gewöhnlich eine Dicke von 0,5 bis 50 um, in bevorzugter Weise eine Dicke von 3 bis 10 um aufweisen: einen Film aus Harz, wie zum Beispiel einen Film aus Polyethylen-Terephthalat, einen Film aus 1,4-Cyclohexylen- Dimethylen-Terephthalat, einen Film aus Polyethylen-Naphthalat, einen Film aus Polyphenylensulfid, einen Film aus Polystyrol, einen Film aus Polypropylen, einen Film aus Polysulfon, einen Film aus einem Aramid, einen Film aus einem Polycarbonat, einen Film aus einem Polyvinylalkohol, Cellophan, einen Film aus Celluloseacetat oder aus einem anderen Derivat der Cellulose, einen Film aus Polyethylen, einen Film aus Polyvinylchlorid, ei nen Film aus Nylon, einen Film aus Polyimid oder einen Film aus einem Ionomer; ein Papier, wie zum Beispiel ein Kondensatorpapier und ein Paraffinpapier; ein nicht gewebtes Textilmaterial; und einen Kompositfilm, der aus diesen Filmen, wie zum Beispiel dem Film aus Harz und dem Papier und dem nicht gewebten Textilmaterial zusammengesetzt ist.\n[DIE GEGENÜBER WÄRME RESISTENTE SCHICHT]:\nDie gegenüber Wärme resistente Schicht auf einer der Außenseiten des Substratfilmes ist aus mindestens dem Bindemittel aus Harz mit einer molekularen Struktur erzeugt, wobei der eine endständige Bereich eine Hydroxyl-, Amino-, Carboxyl- oder Mercaptangruppe darstellt und jene Schicht verschiedene Arten von Zusatzstoffen wie zum Beispiel Füllstoffe, Gleitmittel oder dergleichen je nach den erforderlichen Gegebenheiten enthalten kann.\nDas Bindemittel aus Harz für die gegenüber Wärme resistente Schicht ist nicht auf ein spezielles Material beschränkt, sofern es an einem Ende seiner molekularen Struktur eine Hydroxyl-, Amino-, Carboxyl- oder Mercaptangruppe aufweist, wobei ein beliebiges Harz aus der Reihe der thermoplastischen und thermisch härtenden Harze alleine für sich oder in Kombination miteinander in Form des Bindemittels aus Harz zum Einsatz gebracht werden können. Es läßt sich als Bindemittel aus Harz auch ein Reaktionsprodukt mit einer verbesserten Beständigkeit gegenüber Wärme zum Einsatz bringen, wobei das Reaktionsprodukt durch die Reaktion des oben bezeichneten Bindemittels aus Harz mit einer Hydroxylgruppe oder dergleichen mit einem Härter, wie zum Beispiel einem solchen aus einem Isocyanat, einem Monomer oder Oligomer mit einem Gehalt an einer ungesättigten Bindung hergestellt wird. Ein Verfahren zur Aushärtung ist nicht auf eine spezielle Methodik beschränkt, wobei das Reaktionsprodukt beispielsweise durch Erwärmen oder die ionisierende Bestrahlung ausgehärtet werden kann. Ferner läßt sich jegliche Art von modifiziertem Harz als das Bindemittel aus Harz für die gegenüber Wärme resistente Schicht zum Einsatz bringen, wobei das Harz durch eine Modifikation des Bindemittels aus Harz mit Silikon, einer langkettigen Verbindung aus einem Alkyl oder dergleichen hergestellt wird.\nAls das Bindemittel aus Harz mit einer Hydroxyl-, Amino-, Carboxyl- oder Mercaptangruppe an einem Ende seiner molekularen Struktur lassen sich bevorzugt beispielsweise Harze aus einem Polyester, Harze aus einem Polyacrylester, Harze aus einem Polyvinylacetat, Harze aus einem Styrol-Acrylat, Harze aus einem Polyurethan, Harze aus einem Polyolefin, Harze aus einem Polystyrol, Harze aus Polyvinylchlorid, Harze aus einem Polyether, Harze aus einem Polyamid, Harze aus einem Polycarbonat, Harze aus einem Polyethylen, Harze aus einem Polypropylen, Harze aus einem Polyacrylat, Harze aus einem Polyacrylamid, Harze aus einem Polyvinylbutyral und Harze aus Polyvinyl-Acetoacetal zum Einsatz bringen, wobei in bevorzugterer Weise Harze aus Polyacetal, wie zum Beispiel Harze aus Polyvinyl-Acetoacetal zum Einsatz gebracht werden. Als modifiziertes Harz lassen sich verschiedene Arten von durch Silikon modifizierten Harzen, wie sie auf dem Markt zur Verfügung gestellt werden, zur Anwendung bringen, wobei auch ein Reaktionsprodukt eingesetzt werden kann, das durch die Reaktion eines Harzes, das eine Hydroxylgruppe, wie zum Beispiel bei einem Acryl-Polyol oder einem Acetalharz, zusammen mit einem Derivat eines einwertigen höheren Alkohols, der mit einem Isocyanat modifiziert wurde, dargestellt worden ist.\nZum Zwecke der Verbesserung des Thermo-Transfer- Flachmaterials kann im Hinblick auf die Verarbeitbarkeit, die Stabilität seines Transports durch den Drucker hindurch und die Fähigkeit zur Sauberhaltung des Thermo-Kopfes ein Zusatz eines organischen oder anorganischen Füllstoffes in der gegenüber Wärme resistenten Schicht erfolgen. Der Füllstoff der gegenüber Wärme resistenten Schicht weist eine solche Größe der Teilchen und eine solche Form auf, daß einerseits eine ausgesprochen unebene Oberfläche im Hinblick auf die Gleitschicht erzeugt wird, und andererseits der Thermo-Kopf nicht so stark abgenutzt wird. Als Füllstoffe lassen sich in beispielhafter Weise die folgen den nennen: anorganische Füllstoffe, wie zum Beispiel Talkum, Kaolin, Tonerde, Calciumcarbonat, Magnesiumhydroxid, Magnesiumcarbonat, Magnesiumoxid, gefälltes Bariumsulfat, Silika- Hydrotalcit oder dergleichen sowie organische Füllstoffe, wie zum Beispiel ein Acrylharz, ein Benzoguanamin-Harz, ein Silikon, Fasern aus Polyfluorethylen oder dergleichen. Ein zu bevorzugender Füllstoff stellt einen solchen dar, der eine Spaltbarkeit, eine verhältnismäßig geringe Härte, aber die Fähigkeit zur Reinhaltung des Thermo-Kopfes, wie zum Beispiel Talkum, Kaolin oder Tonerde besitzt. Eine zu bevorzugende Talkumsorte weist einen Abriebeffekt im Bereich von 15 bis 200 mg im Sinne des Tests auf Abriebsverluste vom Schrot-Typ ("shot"-type) auf, wobei die Abriebverluste durch die Zugabe von aus Blei gefertigten Kügelchen in das Wasser zusammen mit einer zuvor bemessenen Probenmenge an Talkum festgestellt werden, und das Ganze eine zuvor festgelegte Zeit lang gerührt und das nach dem Rühren gemessene Gewicht vom anfänglichen Gewicht, das vor dem Rühren gemessen wurde, subtrahiert wird. In dem Falle, daß der Füllstoff einen weit unter dem Durchschnitt niedrigen Abriebeffekt zeigt, wird zwangsläufig eine Verschmutzung des Kopfes eintreten. Andererseits beschleunigt ein weit über dem Durchschnitt liegender starker Abriebeffekt die Abnutzung oder die Abtragung der Schutzschicht des Thermo-Kopfes.\nIn der gegenüber Wärme resistenten Schicht kann die Zugabe eines Gleitmittels erfolgen, um eine weitere Verbesserung und Stabilisierung der Eigenschaften des Thermo-Transfer- Flachmaterials zu erzielen. Aufgrund der Tatsache, daß das (erfindungsgemäße) Thermo-Transfer-Flachmaterial eine verhältnismäßig dünne Gleitschicht aufweist, wie unten stehend noch beschrieben wird, besteht die Wahrscheinlichkeit, daß die gegenüber Wärme resistente Schicht einer teilweisen Exposition von der Unterseite der Gleitschicht her unterliegt. Auf diese Weise vermag das Gleitmittel in der gegenüber Wärme resistenten Schicht den Mangel an Gleitfähigkeit in einem Bereich zu kompensieren, in dem die Gleitschicht fehlt. Als Gleitmittel für die gegenüber Wärme resistente Schicht können sich die folgen den zum Einsatz gebracht werden: beispielsweise Wachse, wie zum Beispiel ein Polyethylenwachs oder ein Paraffinwachs, ein höherer aliphatischer Alkohol, ein Organopolysiloxan, ein anionisches Tensid, ein kationisches Tensid, ein ampho-ionisches Tensid, ein nichtionisches Tensid, ein fluoriertes Tensid, eine organische Carbonsäure oder deren Derivate sowie eine langkettige aliphatische Verbindung. Ein zu bevorzugendes Gleitmittel stellt ein solches dar, das bei Raumtemperatur in einem flüssigen Zustande vorliegt und zwar in Form eines Phosphorsäure- Esters aus der Reihe der Tenside oder dergleichen. In dem Falle, daß die Zugabe des Gleitmittels in einem, flüssigen Zustande in der gegenüber Wärme resistenten Schicht erfolgt, spricht jenes Gleitmittel auf ein momentanes Erwärmen während eines Druckvorganges an, wodurch eine Alterierung der Fähigkeit zum Gleiten zwischen einem Zeitraum der Drucktätigkeit und einem Zeitraum, während dessen kein Druck stattfindet, vermindert wird, und dies sogar auch dann, wenn in einem (bestimmten) Bereich die Gleitschicht fehlt.\nBei einem Verfahren läßt sich die gegenüber Wärme resistente Schicht in folgender Weise erzeugen: durch vorherige Auswahl eines passenden Lösungsmittels aus einem organischen Lösungsmittel, wie zum Beispiel Aceton, Methylethylketon, Toluol, Xylol oder dergleichen und Wasser, um die Eignung zum Beschichten zu steuern; Auflösen oder Dispergieren des Rohmaterials in dem ausgewählten Lösungsmittel, wie oben stehend beschrieben; um eine Überzugsflüssigkeit herzustellen; Aufbringen der Überzugsflüssigkeit auf die rückwärtige Außenseite des Substratfilmes mittels des bekannten Beschichtungsverfahrens oder anhand von Mitteln, wie zum Beispiel einem Tiefdruck-(Gravur)- Beschichtungsgerät, einem Walzen-Beschichtungsgerät, einem Siebdruck-(wire)-Beschichtungsgerät oder dergleichen, sowie im Anschluß daran das Trocknen und Verfestigen dieser Schicht. Die applizierte Menge an der Flüssigkeit zum Beschichten, das heißt, eine Dicke der gegenüber Wärme resistenten Schicht beträgt für gewöhnlich bis zu 5,0 g pro m², und liegt in bevor zugter Weise in dem Bereich von 0,1 bis 2,0 g pro m² und zwar auf der Basis eines Gehalts an einer festen Komponente, wobei die gegenüber Wärme resistente Schicht mit zufriedenstellenden Eigenschaften innerhalb des Bereichs einer derartigen Menge erzeugt werden kann. In einem solchen Falle, daß fakultative Zusatzstoffe, wie zum Beispiel der Füllstoff oder das Gleitmittel zusammen zum Einsatz gebracht werden, liegt die hinzu gegebene Menge eines jeglichen Zusatzstoffes für gewöhnlich im Bereich von 1 bis 150 Gewichtsteilen, vorzugsweise im Bereich von 40 bis 120 Gewichtsteilen auf 100 Gewichtsteile an dem Bindemittel aus Harz für die gegenüber Wärme resistente Schicht.\nDie Gleitschicht wird auf der gegenüber Wärme resistenten Schicht erzeugt, die auf der rückwärtigen Außenseite des Substratfilms gebildet wird, wobei dieser mindestens ein Silylisocyanat enthält, das durch die folgende Formel zum Ausdruck gebracht wird:\nDas oben genannte Silylisocyanat fungiert als ein Gleitmittel. Der Einsatz des durch die Formel (1) zum Ausdruck gebrachten Silylisocyanats verbessert die Produktivität auf Grund der Tatsache, daß es bei einer verhältnismäßig niedrigen Temperatur eine hinreichend genügende Reaktionsgeschwindigkeit und eine ausreichende Bereitschaft zum Reagieren besitzt, um den Vorgang des Alterns zu vermeiden. Weiterhin läßt sich die Gleitschicht mit einem Gehalt an dem oben genannten Silylisocyanat aushärten und auf der gegenüber Wärme resistenten Schicht durch die Reaktion der Isocyanatgruppen des Silylisocyanats der Gleitschicht zusammen mit den in das Bindemittel aus Harz der gegenüber Wärme resistenten Schicht mit einbezogenen Endgruppen, wie zum Beispiel der Hydroxylgruppe, der Aminogruppe, der Carboxylgruppe oder der Mercaptangruppe fixieren, wodurch das Auswandern des Silylisocyanats verhindert wie auch eine gute Fähigkeit zum Gleiten der Gleitschicht beibehalten wird.\nBei der Gleitschicht kann auch ein Zusatz an jedem anderen beliebigen Füllstoff wie auch an jedem anderen beliebigen Gleitmittel im Vergleich zu dem Silylisocyanat erfolgen, das durch die Formel (1) zum Ausdruck gebracht und für die gegenüber Wärme resistente Schicht verwendet wird, und zwar unter der Voraussetzung, daß keine Reaktion mit dem Silylisocyanat eintritt.\nGemäß einem Verfahren läßt sich die Gleitschicht in folgender Weise erzeugen: durch vorheriges Auswählen des passenden Lösungsmittels unter solchen organischen Lösungsmitteln wie zum Beispiel Aceton, Ethylacetat, Methylethylketon, Toluol, Xylol oder dergleichen sowie Wasser, um die Beschichtung (Überzug) im Hinblick auf ihre Eignung zu steuern; Auflösen oder Dispergieren des Rohmaterials in dem ausgewählten Lösungsmittel, wie oben stehend beschrieben, um eine Flüssigkeit zum Überziehen herzustellen; Aufbringen der Flüssigkeit zum Überziehen auf die gegenüber Wärme resistente Schicht mittels des bekannten Beschichtungsverfahrens oder anhand von Mitteln, wie zum Beispiel einem Tiefdruck-Beschichtungsgerät, einem Walzen- Beschichtungsgerät, einem Siebdruck-Beschichtungsgerät oder dergleichen, sowie im Anschluß daran das Trocknen und Verfestigen dieser Schicht. Die applizierte Menge an Flüssigkeit zum Beschichten (Überziehen), das heißt, im Hinblick auf die Dicke der gegenüber Wärme resistenten Schicht, liegt in bevorzugter Weise in dem Bereich von 0,1 bis 1,0 g pro m² und zwar auf der Basis eines Gehalts an einer festen Komponente.\n[SCHICHT MIT DEM MATERIAL ZUM ANFÄRBEN]\nEine transferierbare Thermo-Schicht mit dem Material zum Anfärben läßt sich auf der frontalen Außenseite erzeugen. In dem Falle, daß das Thermo-Transfer-Flachmaterial zum Sublimieren zur Anwendung gelangt, wird auf dem Substratfilm eine Schicht mit dem Farbstoff mittels eines Sublimationsfarbstoffs erzeugt, wobei in dem Falle des Einsatzes eines Thermo-Transfer- Flachmaterials vom Typ der Wärmeschmelze darauf eine Schicht mit in der Wärme schmelzbarer Tinte aufgebracht wird. Das Thermo-Transfer-Flachmaterial zum Sublimieren soll nachstehend in aller Ausführlichkeit beschrieben werden. Obschon Einzelheiten von anderen Schichten mit Anfärbematerial weggelassen wurden, ist die Schicht mit Anfärbematerial nicht allein auf die Schicht mit Farbstoff vom Typ Sublimation beschränkt.\nEin Farbstoff für die Schicht vom Typ des Sublimationsfarbstoffes ist nicht auf einen speziellen Farbstoff beschränkt, wobei ein Farbstoff, wie er in herkömmlicher Weise für das bekannte Thermo-Transfer-Flachmaterial zum Einsatz gelangt, auch im Zusammenhang mit der vorliegenden Erfindung verwendet werden kann. Beispielsweise schließt ein bevorzugter roter Farbstoff das MS Rot G, das Macrolex Rotviolett R, das Ceres Rot 7B, das Samaron Rot HBSL sowie das Resolin Rot F3BS mit ein, wobei ein gelber Farbstoff das Phorone Brilliant Gelb 6 GL, PTY-52 und das Macrolex Gelb 6 G mit einschließt und ein zu bevorzugender blauer Farbstoff das Kayaset Blau 714, das Waxoline Blau AP-FW, das Phorone Brilliant Blau S-R sowie das MS Blau 100 mit einschließt.\nIm Hinblick auf ein Bindemittel aus Harz, das als Träger des Farbstoffes fungiert und diesen festhalten soll, kann eine jegliche Art eines bekannten Bindemittels aus Harz zum Einsatz gebracht werden. Ein zu bevorzugendes Bindemittel aus Harz schließt die folgenden mit ein: beispielsweise Harze aus Cellulose, wie zum Beispiel Ethylcellulose, Hydroxyethylcellulose, Ethylhydroxycellulose, Hydroxypropylcellulose, Methylcellulose, Cellulose-Acetat sowie Cellulose-Acetat-Butyrat; sodann Vinylharze, wie zum Beispiel Polyvinylalkohol, Polyvinylacetat, Polyvinylbutyral, Polyvinyl-Acetoacetal und Polyvinylpyrrolidon; weiter Acrylharze, wie zum Beispiel ein Poly(meth)acrylat und ein Poly(meth)acrylamid; Harze aus Polyurethan; Harze aus Polyamid; sowie Polyesterharze. Unter diesen Harzen als Bindemittel lassen sich in bevorzugter Weise solche aus der Reihe der Cellulosen, aus der Reihe der Vinyl(polymere), aus der Reihe der Acrylsäuren, aus der Reihe der Polyurethane und der Reihe der Polyesterharze im Hinblick auf die Beständigkeit gegenüber Wärme und die Transportfähigkeit des Farbstoffes oder dergeichen zum Einsatz bringen.\nDie Farbstoffschicht läßt sich auf einer der Außenseiten des Substratfilms auf die folgende Art und Weise erzeugen. Das heißt, daß zur Herstellung der Überzugsflüssigkeit ein Gemisch aus dem Farbstoff, dem Bindemittel aus Harz und ein je nach Wunsch hinzugefügter Zusatzstoff, wie zum Beispiel ein Mittel zur Freigabe, oder organische oder anorganische Teilchen in einem passenden Lösungsmittel, wie zum Beispiel Toluol, Methylethylketon, Ethanol, Isopropanol, Cyclohexanon oder DMF aufgelöst oder in dem oben genannten organischen Lösungsmittel oder Wasser dispergiert werden; sodann wird die auf diese Art und Weise hergestellte Flüssigkeit zum Überziehen auf den Substratfilm aufgebracht und vermittels eines beliebigen Beschichtungsverfahrens, wie zum Beispiel mittels Tiefdruck (Gravurdruck), Siebdruck und einem Beschichten mit Umkehrwalzen unter Einsatz einer Tiefdruck-(Gravur)-Platte.\nDer applizierte Mengenanteil an der Farbstoffschicht liegt für gewöhnlich in einem Bereich von 0,2 bis 5,0 g pro m², und liegt in bevorzugter Weise indem Bereich von 0,4 bis 2,0 g pro m² und zwar auf der Basis eines Gehalts an einer festen Komponente. Darüber hinaus liegt der Mengenanteil an dem Sublimationsfarbstoff in der Farbstoffschicht für gewöhnlich in dem Bereich von 5 bis 90 Gew.-%, und vorzugsweise in dem Bereich von 10 bis 70 Gew.-% in Bezug auf das Gewicht der Schicht mit dem Farbstoff.\nIn dem Falle, daß eine einfarbige Abbildung zu drucken ist, läßt sich eine Art von Farbstoffschicht dadurch erzeugen, daß lediglich ein passender Farbstoff ausgewählt wird. Andererseits sollten in dem Falle, daß eine Abbildung in mehreren Farben gedruckt werden soll, mindestens zwei Arten der Farbstoffschichten in einer Kombination von beispielsweise Gelb, Magenta und Cyan oder ferner noch mit Schwarz durch eine Auswahl der entsprechenden, passenden Farbstoffe erzeugt werden.\nDie Haftfähigkeit zwischen dem Substratfilm und der gegenüber Wärme resistenten Schicht läßt sich durch Bildung einer Primerschicht zwischen diesen beiden Schichten verbessern. Es ist erwünscht, daß die Primerschicht eine ausreichende Fähigkeit zur Haftung an dem Substratfilm und der gegenüber Wärme resistenten Schicht aufweist und auch eine ausreichende Beständigkeit gegenüber Wärme sowie eine hinreichend genügende flächenmäßige Stabilität (d. h. eine Stabilität in verschiedenen Richtungen) besitzt, um eine thermische Deformation des Substratfilms zu vermeiden. Die Primerschicht läßt sich aus folgenden Materialien erzeugen: einem ganz beliebigen thermoplastischen Harz, einem thermisch aushärtenden Harz, aus einem Gemisch aus einem Härter und einem Harz mit einer reaktiven Gruppe, wobei die reaktive Gruppe mit dem Härter eine Reaktion eingehen kann, sowie aus einer Zusammensetzung zum Beschichten (Überziehen), die zum Quervernetzen durch die Bestrahlung mit Licht oder durch eine ionisierende Bestrahlung befähigt ist. Die Anteil der Beschichtungsmenge an der Primerschicht beträgt für gewöhnlich bis zu 1,0 g pro m², und liegt vorzugweise in dem Bereich von 0,1 bis 0,5 g pro m², und zwar auf Basis des Gehaltes an der festen Komponente.\nSogar in dem Falle, daß die Primerschicht erzeugt wird, läßt sich die Haftfähigkeit zwischen dem Substratfilm und der gegenüber Wärme beständigen Schicht dadurch verbessern, daß die Oberfläche des Substratfilms unmittelbar einer Behandlung zum Verbessern der Haftung oder einer Behandlung zur Korona-Entladung unterworfen wird.\n[HERSTELLUNG DES THERMO-TRANSFER-FLACHMATERIALS]\nGemäß einem Verfahren wird das Thermo-Transfer-Flachmaterial der vorliegenden Erfindung durch die folgende Art und Weise er zeugt. Das bedeutet, daß eine Flüssigkeit zum Überziehen/Beschichten mit einem Gehalt an mindestens einem Bindemittel aus Harz mit einer Hydroxyl-, Amino-, Carboxyl- oder Mercaptangruppe an einem Ende seiner molekularen Struktur auf der rückwärtigen Außenseite des Substratfilms aufgebracht und getrocknet wird, um die gegenüber Wärme resistente Schicht zu verfestigen. Im Anschluß daran wird eine Überzugsschicht mit einem Gehalt an mindestens einem Silylisocyanat, das durch die Formel (1) zum Ausdruck gebracht wird, auf die gegenüber Wärme resistente Schicht appliziert, um eine Rohgleitschicht zu erzeugen. Danach wird die Rohgleitschicht getrocknet, während eine Isocyanatgruppe des Silylisocyanats, die in der Rohgleitschicht enthalten ist, mit der Endgruppe des in der gegenüber Wärme resistenten Schicht enthaltenen Bindemittels aus Harz zur Reaktion gebracht wird, um die Rohgleitschicht zu verfestigen. Die transferierbare Schicht, wie zum Beispiel eine Farbstoffschicht, läßt sich vor oder nach der Ausbildung der gegenüber Wärme resistenten Schicht erzeugen.\nDarüber hinaus läßt sich auch ein Reaktionsprodukt zum Einsatz bringen, das durch die Reaktion des oben genannten Bindemittels mit einer Hydroxylgruppe oder dergleichen zusammen mit einem Härter, wie zum Beispiel einem Isocyanat-Härter, einem Monomer oder Oligomer mit einem Gehalt an einer ungesättigten Bindung, dargestellt worden ist, wobei das Reaktionsprodukt als das Bindemittel mit einer verbesserten Beständigkeit gegenüber Wärme dient. Die gegenüber Wärme resistente Schicht mit einem Gehalt an dem oben stehend genannten Reaktionsprodukt in Form des Bindemittels aus Harz wird dadurch erzeugt, daß eine Überzugsflüssigkeit mit einem Gehalt an dem Harz mit einer Hydroxylgruppe, einer Aminogruppe, einer Carboxylgruppe oder Mercaptangruppe an mindestens einem Ende seiner molekularen Struktur sowie der Härter auf den Substratfilm aufgebracht werden, wonach die auf diese Art und Weise applizierte Überzugsflüssigkeit mittels eines Verfahrens zum Aushärten verfestigt wird. Das Verfahren zum Aushärten läßt sich mittels jeglicher bekannten Methode, wie zum Beispiel Erhitzen, Bestrahlung mit ioni sierenden Strahlen oder dergleichen durchführen. In dem Falle, daß die gegenüber Wärme resistente Schicht durch Erhitzen ausgehärtet wird, wird eine Zusammensetzung der Flüssigkeit zum Überziehen für die gegenüber Wärme resistente Schicht so eingestellt, daß dessen Tempo zum Aushärten in der Weise verringert wird und sich auf diese Weise eine Stabilität hinsichtlich der Lagerungsfähigkeit der Flüssigkeit zum Überziehen einstellt. In einem derartigen Falle läßt sich die gegenüber Wärme resistente Schicht recht gut durch Altern in der Wärme aushärten, nachdem die Gleitschicht auf der gegenüber Wärme resistenten Schicht erzeugt worden ist.\n[FLACHMATERIAL ZUM AUFZEICHNEN VON ABBILDUNGEN]\nDas zusammen mit dem Thermo-Transfer-Flachmaterial zu verwendende Material zum Aufzeichnen von Abbildungen gemäß der vorliegenden Erfindung ist nicht auf ein spezielles Material beschränkt. In einem Fall von Transfer durch Sublimation läßt sich jedes beliebige Flachmaterial zum Aufzeichnen von Abbildungen zum Einsatz bringen, und zwar insoweit als dessen zur Aufzeichnung bestimmte Fläche gegenüber dem oben genannten Farbstoff aufnahmefähig ist, wobei ferner, obwohl das Material zum Aufzeichnen an sich aus einem Material, das keine Aufnahmefähigkeit besitzt, wie zum Beispiel aus Papier, Metall, Glas sowie einem synthetischen Harz gefertigt ist, ein derartiges Material auch ohne die Fähigkeit zur Aufnahme trotzdem ebenso zum Einsatz gelangen kann, und zwar durch die Erzeugung einer Schicht zur Aufzeichnung mit einem Farbstoff auf dessen einer Außenseite. Andererseits besteht in einem Fall des Transfers durch Schmelzen in der Wärme für die Oberfläche des Materials zum Aufzeichnen keine Notwendigkeit der Aufnahmefähigkeit gegenüber dem Farbstoff, wobei ein normales Papier, ein Film aus Kunststoff oder dergleichen ohne eine Aufzeichnungsschicht verwendet werden kann.\nWenn ein Thermo-Transfer-Flachmaterial gemäß der vorliegenden Erfindung dem Thermo-Transfer-Druck unterzogen wird, ist jeder beliebige bekannte Thermo-Transfer-Drucker zum Einsatz befähigt.\nIn Einklang mit der oben genannten vorliegenden Erfindung läßt sich ein Thermo-Transfer-Flachmaterial zur Verfügung stellen, das ein ausgezeichnetes Ansprechvermögen auf den erhitzten Thermo-Kopf liefert, wie zum Beispiel im Hinblick auf die Gleiteigenschaften oder Fähigkeit zur Freigabe sowie die Befähigung, während des Aufheizvorganges durch den Thermo-Kopf und während des darauf folgenden Abkühlungsvorganges das Verschmutzen, wie auch das Verknittern des Thermo-Transfer-Materials oder eines Materials zur Aufzeichnung von Abbildungen zu vermeiden, was während des Druckvorganges dadurch hervorgerufen wird, daß eine Alterierung eines Reibungskoeffizienten zwischen dem zu druckenden Bereich, der erhitzt werden soll und dem nicht zu druckenden Bereich, der nicht erhitzt werden soll, zustande kommt, und weiter noch die Fähigkeit vermittelt, eine Kontaminierung der Gleitschicht, die in einem Stapelvorrat an dem Thermo-Transfer-Flachmaterial für die Walze aufgrund des Auswanderns von Material zum Anfärben hervorgerufen wird, zu vermeiden; somit wird auf diese Weise eine Abbildung von höchster Qualität zur Verfügung gestellt.\nDie vorliegende Erfindung soll nachstehend in näheren Einzelheiten beschrieben werden, und zwar auf dem Wege experimenteller Beispiele, in denen ein Ausdruck wie "Teil(e)" oder "%" im allgemeinen Gewichtsteil(e) oder Gewichts-% (Gew.-%) bedeutet, obschon dies nicht in spezieller Weise erwähnt wird.\nZum Ersten wurde eine Flüssigkeit zum Überziehen für eine gegenüber Wärme resistente Schicht A mit der folgenden Zusammensetzung auf die eine Außenseite des Substratfilmes in Form des Polyethylen-Terephthalat-Films mit einer Dicke von 6 um in einer zum Einsatz gebrachten Menge von etwa 1,0 g pro m² (in getrocknetem Zustande) aufgebracht und im Anschluß daran getrocknet. Zum Zweiten wurde eine Flüssigkeit zum Überziehen für eine gegenüber Wärme resistente Schicht A mit der folgenden Zusammensetzung auf die gegenüber Wärme resistente Schicht in einer zum Einsatz gebrachten Menge von etwa 0,1 g pro m² (in getrocknetem Zustand) aufgebracht und im Anschluß daran getrocknet. Anschließend wurde eine Behandlung zum Aushärten durch einen Alterungsvorgang in der Wärme ausgeführt, um die gegenüber Wärme resistente Schicht und die Gleitschicht zu erzeugen. Andererseits wurde eine Überzugsflüssigkeit für eine Schicht A mit Material zum Anfärben mit der folgenden Zusammensetzung auf die andere Außenseite des Substratfilmes in einer zum Einsatz gebrachten Menge von etwa 1,0 g pro m² (in getrocknetem Zustande) aufgebracht und im Anschluß daran getrocknet, um das Thermo-Transfer-Flachmaterial gemäß dem Beispiel 1 zu erzeugen.\n< Überzugsflüssigkeit für die wärmeresistente Schicht A >\nPolyvinylbutyral-Harz (ETHLEC BX-1, hergestellt von SEKISUI KAGAKU KOGYO Co., Ltd.): 1,60 Teile\nPolyisocyanat (BARNOCK D-750-45, hergestellt von DAINIPPON INK KAGAKU KOGYO Co., Ltd.): 8,46 Teile\nOberflächenaktives Mittel in Form eines Phosphorsäure-Esters (PLYSURF A208S, hergestellt von DAIICHI KOGYO SEIYAKU Co., Ltd.): 1,36 Teile\nTalkum (MICRO ACE L-1, hergestellt von NIHON TALC Co., Ltd.): 0,32 Teile Methylethylketon: 38,43 Teile\nToluol: 38,43 Teile <\nÜberzugsflüssigkeit für die Gleitschicht A >\nSilylisocyanat, das durch die Formel (1) zum Ausdruck gebracht wird (ORGATIX SIC-434, hergestellt von MATSUMOTO KOSYO Co., Ltd.): 10,0 Teile\nMethylethylketon: 5,0 Teile\nToluol: 5,0 Teile\n< Überzugsflüssigkeit für die das Material zum Anfärben enthaltende Schicht A >\nMS-RED-G (DISPERSE RED 60, hergestellt von MITSUITOATSU KAGAKU Co., Ltd): 2,00 Teile\nMacrolex Red Violet R (DISPERSE VIOLET 26, hergestellt von BAYER Co., Ltd): 1,50 Teile\nPolyvinyl-Acetöacetal-Harz (ETHLEC-K5, hergestellt von SEKISUI KAGAKU KOGYO Co., Ltd.): 3,50 Teile\nMethylethylketon: 46,50 Teile\nToluol: 46,50 Teile\nDas Thermo-Transfer-Flachmaterial nach dem Beispiel 2 gemäß der vorliegenden Erfindung wurde in der selben Art und Weise erzeugt wie das Material in Beispiel 1, jedoch mit dem Unterschied, daß an Stelle des Überzugsmaterials für die gegenüber Wärme resistente Schicht A das Überzugsmaterial für die gegenüber Wärme resistente Schicht B mit der folgenden Zusammensetzung zum Einsatz gebracht wurde:\n< Überzugsflüssigkeit für die gegenüber Wärme resistente Schicht B >\nUrethan-Polyol (DF30-55, hergestellt von DAINIPPON INK KAGAKU KOGYO Co., Ltd.): 1,60 Teile\nPolyisocyanat (BARNOCK D 750-45, hergestellt von DAINIPPON INK KAGAKU KOGYO Co., Ltd.): 8,46 Teile\nTalkum (MICRO ACE L-1, hergestellt von NIHON TALC Co., Ltd.): 0,32 Teile\nMethylethylketon: 38,43 Teile\nToluol: 38,43 Teile\nDas Thermo-Transfer-Flachmaterial nach dem Beispiel 3 gemäß der vorliegenden Erfindung wurde in der selben Art und Weise erzeugt wie das Material in Beispiel 1, jedoch mit dem Unterschied, daß an Stelle des Überzugsmaterials für die gegenüber Wärme resistente Schicht A das Überzugsmaterial für die gegenüber Wärme resistente Schicht C mit der folgenden Zusammensetzung zum Einsatz gebracht wurde:\n< Flüssigkeit zum Überziehen für die gegenüber Wärme resistente Schicht C >\nPolyester (VYLON 200, hergestellt von TOYO BOSEKI Co., Ltd.): 1,60 Teile\nOberflächenaktives Mittel in Form eines PhQsphorsäure-Esters (PLYSURF A208S, hergestellt von DAIICHI KOGYO SEIYAKU Co., Ltd.): 1,36 Teile\nDas Thermo-Transfer-Flachmaterial nach dem Beispiel 4 gemäß der vorliegenden Erfindung wurde in der selben Art und Weise erzeugt wie das Material in Beispiel 1, jedoch mit dem Unterschied, daß an Stelle des Überzugsmaterials für die gegenüber Wärme resistente Schicht A das Überzugsmaterial für die gegenüber Wärme resistente Schicht D mit der folgenden Zusammensetzung zum Einsatz gebracht wurde:\n< Flüssigkeit zum Überziehen für die gegenüber Wärme resistente Schicht D >\nCellulose-Acetat (L20, hergestellt von HERCULES Co., Ltd.): 1,60 Teile\nPolyisocyanat (BARNOCK D-750-45, hergestellt von DAINIPPON INK KAGAKU KOGYO Co., Ltd.): 4,23 Teile\nOberflächenaktives Mittel in Form eines Phosphorsäure-Esters (PLYSURF A208S, hergestellt von DAIICHI KOGYO SEIYAKU Co. Ltd.): 1,36 Teile\nDas Thermo-Transfer-Flachmaterial nach dem Beispiel 5 gemäß der vorliegenden Erfindung wurde in der selben Art und Weise erzeugt wie das Material in Beispiel 1, jedoch mit dem Unterschied, daß an Stelle des Überzugsmaterials für die gegenüber Wärme resistente Schicht A das Überzugsmaterial für die gegenüber Wärme resistente Schicht E mit der folgenden Zusammensetzung zum Einsatz gebracht wurde:\n< Überzugsflüssigkeit für die gegenüber Wärme resistente Schicht E >\nPolyvinyl-Butyral-Harz (ETHLEC BX-1, hergestellt von SEKISUI KAGAKU KOGYO Co., Ltd): 1,60 Teile\nEs wurde eine Überzugsflüssigkeit für eine gegenüber Wärme resistente Schicht A gemäß dem Einsatz in Beispiel 1 auf die eine Außenseite des Substratfilmes in Form des Polethylen-Terephthalat-Films mit einer Dicke von 6 um in einer zum Einsatz gebrachten Menge von etwa 1,0 g pro m² (in getrocknetem Zustande) aufgebracht und im Anschluß daran getrocknet. Anschließend wurde eine Behandlung zum Aushärten durch einen Alterungsvorgang in der Wärme ausgeführt, um die gegenüber Wärme resistente Schicht zu erzeugen. Andererseits wurde eine Flüssigkeit zum Überziehen für die Schicht A mit dem Material zum Anfärben gemäß dem Einsatz in Beispiel 1 auf die andere Außenseite des Substratfilms in einer zum Einsatz gebrachten Menge von etwa 1,0 g pro m² (in getrocknetem Zustand) aufgebracht und im Anschluß daran getrocknet, um die Schicht mit dem Material zum Anfärben zu erzeugen, wobei auf diese Art und Weise das Thermo- Transfer-Flachmaterial gemäß dem Vergleichsbeispiel 1 erzeugt wurde. Das Thermo-Transfer-Flachmaterial gemäß dem Vergleichsbeispiel 1 besitzt eine Ähnlichkeit mit dem Material gemäß dem Beispiel 1, weist jedoch keine Gleitschicht auf.\nEs wurde eine Überzugsflüssigkeit für eine gegenüber Wärme resistente Schicht B gemäß dem Einsatz in Beispiel 2 auf die eine Außenseite des Substratfilmes in Form des Polethylen- Terephthalat-Films mit einer Dicke von 6 um in einer zum Einsatz gebrachten Menge von etwa 1,0 g pro m² (in getrocknetem Zustande) aufgebracht und im Anschluß daran getrocknet. Danach wurde eine Behandlung zum Aushärten durch einen Alterungsvorgang in der Wärme ausgeführt, um die gegenüber Wärme resistente Schicht zu erzeugen. Andererseits wurde eine Überzugsflüssigkeit für die Schicht A mit dem Material zum Anfärben gemäß dem Einsatz in Beispiel 1 auf die andere Außenseite des Substratfilms in einer zum Einsatz gebrachten Menge von etwa 1,0 g pro m² (in getrocknetem Zustand) aufgetragen und im Anschluß daran getrocknet, um die Anfärbematerialschicht zu bilden, um so das Thermo-Transfer-Flachmaterial gemäß dem Vergleichsbeispiel 2 zu erzeugen. Das Thermo-Transfer-Flachmaterial gemäß dem Vergleichsbeispiel 2 besitzt eine Ähnlichkeit mit dem Material gemäß dem Beispiel 2, weist jedoch keine Gleitschicht auf.\n[Test und Ergebnisse]\nEin jedes der Thermo-Transfer-Flachmaterialien wurde nach dessen Erzeugung gemäß den oben genannten Beispielen und Vergleichsbeispielen auf ein in herkömmlicher Weise verwendetes Flachmaterial zur Aufnahme von Abbildungen in der Art gelegt, daß sich eine in der Wärme transferierbare Schicht des zuerst genannten (Flachmaterials) mit Material zum Anfärben gegenüber einer aufnehmenden Fläche des zuletzt genannten befand, und zwischen einen Thermo-Kopf und eine Anpreßwalze verbracht. Ferner wurde durch einen Thermo-Kopf eine Belastung von 2000 kg auf das Thermo-Transfer-Flachmaterial beaufschlagt, wobei das die Abbildung aufzeichnende Flachmaterial fixiert wurde.\nIm Anschluß daran wurde bei dem Thermo-Transfer-Druckverfahren eine Reibungskraft F2 (gf) gemessen, die durch das Beaufschlagen des Thermo-Kopfes mit Energie hervorgerufen wurde, währenddessen das Thermo-Transfer-Flachmaterial in eine horizontale Richtung gezogen wurde, das heißt, in die Richtung Seines Transportes während des Druckvorganges, und zwar rechtwinklig in Bezug auf die vorstehend angegebene Richtung der Belastung bei einer konstanten Geschwindigkeit von 500 mm pro Minute unter Einsatz von TENSIRON VCT-1000 (zu beziehen bei ORIENTEC Co., Ltd.). Es wurde auch eine Reibungskraft F1 (gf) bei einem Druckvorgang ohne Thermo-Transfer gemessen, die dadurch herbeigeführt wurde, daß das Thermo-Transfer-Flachmaterial in der selben Weise hindurch gezogen wurde, jedoch ohne den Thermo-Kopf mit Energie zu beaufschlagen. Der Thermo-Transfer-Druckvorgang wurde unter den folgenden Bedingungen ausgeführt:\n< Druckbedingungen >\nAngelegte Spannung: 13,5 V\nImpulsbreite: 22,5 ms\nAufzeichnungszyklen: 11,25 ms pro Zeile\nEnergie zum Aufzeichnen: 3,0 J pro cm²\nNach der Messung wurden Koeffizienten der dynamischen Reibung in einem Druckvorgang ohne Thermo-Transfer (u 1) und in einem Thermo-Transfer-Druckvorgang (u 2) dadurch ermittelt, daß die Werte F 1 oder F 2 in der folgenden Gleichung berücksichtigt wurden:\nu = F / 2000\nDie erhaltenen Werte u 1 und u 2 wurden in der Tabelle 1 zusammen mit der Alterierung zwischen diesen Werten dargestellt.\n1. Thermotransfer-Flachmaterial unter Einbeziehung eines Substratfilms, einer auf einer der beiden Außenseiten des Substratfilms aufgebrachten transferierbaren Schicht sowie einer wärmeresistenten Schicht und einer Gleitschicht, wobei beide Schichten in jener Reihenfolge auf der anderen Außenseite des Substratfilms aufgebracht sind, bei dem\ndie wärmeresistente Schicht ein Bindemittel aus Harz enthält, das Hydroxyl-, Amino-, Carboxyl- oder Mercaptangruppen aufweist; und\nRn - Si - (NCO)4-n\nworin R den Rest Alkyl, Aryl oder Vinyl und "n" eine ganze Zahl von 0 bis 3 bedeuten.\n2. Thermotransfer-Flachmaterial nach Anspruch 1, bei dem die Gleitschicht durch die Reaktion einer Isocyanatgruppe des in der Gleitschicht enthaltenen Silylisocyanats mit den genannten Gruppen des in der wärmeresistenten Schicht enthaltenen Bindemittels aus Harz gehärtet wird.\n3. Thermotransfer-Flachmaterial nach Anspruch 1, bei dem die wärmeresistente Schicht zusätzlich noch ein Gleitmittel enthält.\n4. Thermotransfer-Flachmaterial nach Anspruch 3, bei dem sich das Gleitmittel bei Raumtemperatur in flüssigem Zustand befindet.\n5. Thermotransfer-Flachmaterial nach einem der vorstehenden Ansprüche, bei dem die wärmeresistente Schicht zusätzlich noch einen organischen Füllstoff oder einen anorganischen Füllstoff enthält.\n6. Thermotransfer-Flachmaterial nach Anspruch 5, bei dem die wärmeresistente Schicht mindestens einen anorganischen Füllstoff enthält, der aus der aus Talkum, Kaolin und Ton bestehenden Gruppe ausgewählt ist.\n7. Thermotransfer-Flachmaterial nach einem der vorstehenden Ansprüche, bei dem der aufgebrachte Mengenanteil an der wärmeresistenten Schicht nicht mehr als 5,0 g/m² an Feststoffen beträgt.\n8. Thermotransfer-Flachmaterial nach einem der vorstehenden Ansprüche, bei dem der aufgebrachte Mengenanteil an der Gleitschicht im Bereich von 0,1 bis 1,0 g/m² an Feststoffen beträgt.\n9. Thermotransfer-Flachmaterial nach einem der vorstehenden Ansprüche, bei dem zusätzlich noch eine Primerschicht zwischen der Substratschicht und der wärmeresistenten Schicht aufgebracht ist.\n10. Thermotransfer-Flachmaterial nach einem der vorstehenden Ansprüche, bei dem die transferierbare Schicht eine Farbmaterialschicht darstellt, die aus der, aus einer Schicht mit Sublimationsfarbstoff, und einer Schicht mit in der Wärme schmelzbarer Tinte bestehenden Gruppe ausgewählt ist.\n11. Verfahren tut Herstellung eines Thermotransfer- Flachmaterials unter Einbeziehung eines Substratfilms, einer auf einer der beiden Außenseiten des Substratfilms aufgebrachten transferierbaren Schicht sowie einer wärmeresistenten Schicht und einer Gleitschicht, wobei letztere jeweils auf einer anderen Außenseite des Substratfilms aufgebracht sind, wobei das Verfahren die folgenden Schritte umfaßt:\nAufbringen eines Überzugmaterials für die wärmeresistente Schicht mit einem Gehalt an einem Bindemittel aus Harz, das Hydroxyl-, Amino-, Carboxyl- oder Mercaptangruppen aufweist, auf dem Substratfilm und Verfestigen dieses Materials zur Ausbildung der wärmeresistenten Schicht;\nAufbringen eines Überzugmaterials für die Gleitschicht mit einem Gehalt an einem Silylisocyanat, das der folgenden Formel (1) entspricht:\nworin R den Rest Alkyl, Aryl oder Vinyl und "n" eine ganze Zahl von 0 bis 3 bedeuten,\nVerfestigen der genannten Rohgleitschicht zur Bildung der Gleitschicht durch die Reaktion einer Isocyanatgruppe des in der Rohgleitschicht enthaltenen Silylisocyanats mit den genannten Gruppen des in der wärmeresistenten Schicht enthaltenen Bindemittels aus Harz.\n12. Verfahren zur Herstellung eines Thermotransfer- Flachmaterials nach Anspruch 11, bei dem das Überzugsmaterial für die wärmeresistente Schicht eine Überzugsflüssigkeit darstellt, hergestellt durch Auflösen oder Dispergieren des Bindemittels aus Harz in einem Lösungsmittel, und der Schritt der Verfestigung der wärmeresistenten Schicht durch Trocknen ausgeführt wird.\n13. Verfahren zur Herstellung eines Thermotransfer- Flachmaterials nach Anspruch 11, bei dem das Überzugsmaterial für die wärmeresistente Schicht eine Überzugsflüssigkeit mit einem Gehalt an einem Bindemittel aus Harz und einem Härter darstellt, wobei der Schritt der Verfestigung der wärmeresistenten Schicht durch eine Aushärtreaktion unter Einbeziehung des Härters ausgeführt wird.\n14. Verfahren zur Herstellung eines Thermotransfer- Flachmaterials nach den Ansprüchen 11-13, bei dem das Überzugsmaterial für die Gleitschicht eine Überzugsflüssigkeit darstellt, hergestellt durch Auflösen oder Dispergieren des Silylisocyanats in einem Lösungsmittel, und der Schritt der Verfestigung der Gleitschicht durch Trocknen ausgeführt wird.


Portugal : RVLove\nSusanne 15. Februar 2018 Portugal, Tagebuch Leave a Comment\nSusanne 31. Januar 2018 Bilder des Tages, Portugal Leave a Comment\nSusanne 29. Januar 2018 Portugal, Tagebuch 2 Comments\nGestern Abend hat der Sonnenuntergang wieder ein wundervolles Finale hingelegt. Schon wieder habe ich so ein Schauspiel aus unserer Rumtreiberin fotografieren können…..es wärmt in die Seele. Der Abendhimmel….. 😯 wow… Am nächsten Morgen, heute dem 29.1.2018, wurde sonniges und warmes Wetter angesagt. Ich empfinde den starken Wind, der mir manchmal um die Ohren pfeift nicht soo warm….und Max hat immer …\nSusanne 25. Januar 2018 Portugal, Tagebuch 3 Comments\nSkimlinks Test Nach einer schönen Zeit am Praia dos Tomates kam an einem ” warmen” Januar Abend um 21.00 Uhr die GNR zu uns auf den Platz. Die Guardia Nacional Republicana verwarnte uns und nahm unsere Personalien auf. Der junge Mann war wirklich ein ruhiger und gewissenhafter Mensch. Zum Thema Hund….Leon bellte drinnen…..meinte er nur, während er die Personalien in …


Kein Geld: Vier Monate Haft - Wasserburger Stimme\nKein Geld: Vier Monate Haft\nSchleierfahndern der Grenzpolizei im Landkreis ging jetzt ein gesuchter Dieb ins Netz\nDieser Beitrag wurde am 19. April 2021 um 9:14 Uhr von Renate Drax online gestellt.\nSchleierfahndern der Grenzpolizei im Landkreis ging jetzt ein per Haftbefehl gesuchter Dieb ins Netz. In der Nacht bemerkten die Fahnder am Parkplatz im Moos an der A8 Richtung München einen geparkten Peugeot. Bei der Überprüfung des Insassen, eines 68-jährigen Rumänen, stellte sich heraus, dass dieser mittels Haftbefehl von der Staatsanwaltschaft Karlsruhe gesucht wurde.\nDer Mann konnte den geforderten vierstelligen Euro-Betrag nicht aufbringen. Er wurde verhaftet und in eine Justizvollzugsanstalt gebracht, wo er nun wegen Diebstahls eine Ersatzfreiheitsstrafe von 120 Tagen absitzen muss.


Download Live-Karte der Erde & Satellitenansicht MOD + data für Android - apkmods.world\nLive-Karte der Erde & Satellitenansicht MOD + data\nErkunde die Live-Erdkarte mit der Welt ma 3D und entdecke Städte, Berge\nErkunden Sie die Live-Erdkarte von oben mit Live-Satellitenansicht und 3D-Gelände des gesamten Globus sowie 3D-Gebäuden in Tausenden von Städten auf der ganzen Welt. Live Earth Map HD und Satellitenansicht live stehen zu Ihrer Verfügung. Live-Satellitenkarte ist eine Reihe von Live-Karten mit vollständiger Erdansicht, 360-Grad-Panorama-Streaming und Echtzeit-Live-Satellitentour, ohne den Schmerz des Fluges zu ertragen. Earth Map Real-Time ist die kleinste App für die Erkundung der Welt. Sie bietet HD-Fotos berühmter Orte, globale 3D-Karten, Live-Street-View 360 und Live-Earth-View in Echtzeit. Wenn es eine Zeit der Entdeckung der Welt gibt, wird die Tour durch die Ausstrahlung von Live-Spots auf der Erde in gewissem Sinne zu einer echten Tour, die eine lebendige Sicht auf die Erde, eine 360-Grad-Verfolgung und aktuelle Zeitbilder bietet.\nLive-Erdkarte - Satellitenansicht App ist kostenlos für Ihre Routen und Ausflüge. Mit der Live-Weltkartennavigations-App können Sie Ihre Reise ganz einfach planen, und mit der Live-Verkehrskarte fahren Sie schnell. Live Street View und Live-GPS-Kartennavigation App ist die beste Verkehrsrouten-Leit-App von 2019. GPS-Satellitenkarten erkennen Ihren aktuellen Standort automatisch. Sie können Ihre Weltreisen mit der Live-Weltkarte 2019 planen. Mithilfe der Live-Weltkarte finden Sie 3D-Fotos und Live-Satellitenansichten von Erde, Fluss, Bergen und Hügeln. Entdecken Sie die ganze Welt und finden Sie mit der Live-Karten-Satellitenbild-App ein 360-Grad-Panorama.\nMit der Street View-Anwendung können Sie leicht unsichtbare Stellen finden, da die Bilder mit der 360-Grad-Kamera aufgenommen wurden. Speichern Sie Ihre vorherige Tour mit dem Live-Satelliten in Echtzeit auf Ihrem Android-Gerät. Die Live-View-Anwendung GPS Live Earth Map Street verwendet ein globales Positionsbestimmungssystem, um die beste Fahrtroute zu finden. Finden Sie Ihr Zuhause mit einer 3D-Karte mit Satellitenansicht. Sie können Orte in der Nähe leicht suchen oder finden, oder diese 3D-Panorama-Straßenansicht der Erdkarte enthält die drei Ansichten der Erde, z. B. die Satellitenansicht, die Straßenansicht und die Erdansicht, um Ihnen ein besseres Verständnis der Orte zu ermöglichen. Aktivieren Sie die Ortungsdienste und die Internetverbindung, um die besten Ergebnisse in Live Earth Map 2019 - Satelliten-Weltkarte, Weltkarte 3D zu erzielen. Entdecken Sie die Wunder der Welt mit der Live-Kamera-Anwendung. Planen Sie Ihre Reise mit Satellitennavigation in Echtzeit.\nWenn Sie in einer anderen Stadt wohnen und zu einem Geldautomaten, einem Restaurant, einem Bahnhof, einem Krankenhaus, einem Flughafen, einem Fitnessstudio, einem Park oder einer nahe gelegenen Tankstelle gehen möchten, hilft Ihnen die Live-Navigationskarten-App dabei, eine einfache und sichere Verbindung herzustellen kürzester Weg zum Ziel. Sie können die besten Wegbeschreibungen erhalten, wenn Sie ein Auto fahren und mit GPS-Navigation genau verfolgen. Laden Sie die Live-Karte der Erde und die Live-Straßenansicht von World Map 3D herunter und erhalten Sie eine einfache und präzise Route für Ihre Reise. Teilen Sie diese mit Ihrer Kontaktliste.\nFunktionen von Live Earth Map - Satellitenansicht, Weltkarte 3D-App:\n⚫ Holen Sie sich eine realistische Satelliten- und Straßenansicht auf den Bildschirm\n⚫ Hochwertige 360-Grad-Panoramaansicht mit mehr Informationen\n⚫ Live Earth Map Echtzeit 24/7 verfügbar\n⚫ Suchen Sie Ihren Heimatort und einen anderen Ort über die Live-Satellitenansicht\n⚫ Einfach zu bedienende und benutzerfreundliche Oberfläche\n⚫ Suchen Sie nach einem beliebigen Ort nach Name, Straße oder Adresse\n⚫ Einfache Routenfindung mit Live-Kartennavigation\n⚫ Genießen Sie die Aussicht aus dem Weltraum - Satellitenansicht Voyager-Ansicht\n⚫ Aktuelle Karte, GPS-Weltkarte 2019\n⚫ Sehen Sie Live-Satelliten und sehen Sie Bilder von Ihrem Zuhause und Ihrer Nachbarschaftskarte\n⚫ Live Earth Map - Satellitenansicht, Weltkarte 3D App Kostenlos für alle\nWeitere Details für Live-Karte der Erde & Satellitenansicht MOD\nVerwandte Stichwörter zu Live-Karte der Erde & Satellitenansicht MOD + data\nLive-Karte der Erde & Satellitenansicht hack apk Live-Karte der Erde & Satellitenansicht hack 2020 Live-Karte der Erde & Satellitenansicht hack download Live-Karte der Erde & Satellitenansicht hack deutsch Live-Karte der Erde & Satellitenansicht hack server Live-Karte der Erde & Satellitenansicht hack pc Live-Karte der Erde & Satellitenansicht hack version Live-Karte der Erde & Satellitenansicht hack app Live-Karte der Erde & Satellitenansicht hack account Live-Karte der Erde & Satellitenansicht hack android 2020 Live-Karte der Erde & Satellitenansicht hack android apk Live-Karte der Erde & Satellitenansicht hack apk online server Live-Karte der Erde & Satellitenansicht hack android download hack a Live-Karte der Erde & Satellitenansicht account Download Live-Karte der Erde & Satellitenansicht modded apk android Download Live-Karte der Erde & Satellitenansicht mod apk free Download Live-Karte der Erde & Satellitenansicht hack apk for chromebook Download Live-Karte der Erde & Satellitenansicht mod apk and obb Download Live-Karte der Erde & Satellitenansicht mod apk free download pc Download Live-Karte der Erde & Satellitenansicht hacked apk Download Live-Karte der Erde & Satellitenansicht modded apk\nAOL: eMail & Nachrichten MOD + data\nMirror Plus - Taschenspiegel - Make-up und Rasur MOD + data\nFreeCell Solitaire MOD + data\nHop Tiles - jojo games MOD + data


Gesünder flutschen - queer.de\n28. Mai 2009, 1 Kommentar\nDas neue Gleitgel "GET MAXXX" verzichtet auf Cyclische Silikone, die im Verdacht stehen, in sehr großen Konzentrationen gesundheitsgefährdend zu sein\nMit dem Gleitmittel ist es in etwa so wie mit dem Haustier. Die einen mögen Katzen, die anderen Hunde – manche stehen auf Flutsche auf Wasserbasis, für manche muss es das sparsame Silikon-Gel sein. Anders als fettbasierte Mittel sind beide geeignet für Safer Sex.\nFür die Fans von silikonbasierten Gleitmitteln gab es jedoch vor einiger Zeit eine beunruhigende Nachricht: Nach einer Studie des dänischen Umweltministeriums stehen diese im Verdacht, in sehr großen Konzentrationen gesundheitsgefährdend zu sein. Händler argumentieren allerdings, dass die wenigen Tropfen, die man für einen heißen Ritt benötigt, völlig unbedenklich seien.\nWer auf Nummer sicher gehen möchte, kann nun zu GET MAXXX greifen. Der Pionier der Silikongleiter, Dieter Laros, hat ein Mittel entwickelt, das gänzlich ohne die so genannten Cyclischen Silikone auskommt. Mit knapp zehn Euro für eine 50-Milliliter-Flasche ist es allerdings nicht gerade günstig.\nLaut Hersteller ist GET MAXXX "noch länger anhaltend, noch sicherer und noch ergiebiger". Das Gleitgel entspricht deutschen und europäischen Normen und Standards (TÜV, CE), klebt nicht, ist kondomkompatibel, geruchs- und geschmacksneutral. Die Haut- und Schleimhautverträglichkeit wurde dermatologisch bestätigt.\nPraktisch ist die Pumpe auf jeder Flasche: Wenn man während einer heißen Session mal Nachschub braucht, kann man den Spender mit nur einer Hand bedienen.\n» Mehr Infos zu GET MAXXX und Bestellmöglichkeit im Queer Shop\nNa denn: Auf ins Vergnügen!


Auf Schloss Lauenstein wird gemurmelt | Sächsische.de\nAuf Schloss Lauenstein wird gemurmelt\nDas Osterzgebirgsmuseum zeigt eine außergewöhnliche Ausstellung. Besucher können dabei die Kugeln rollen lassen.\nOrtwin Grüttner zeigt auf Schloss Lauenstein Murmelbahnen. Die Besucher können die Glaskugeln selbst auf die Reise durch die oft verschlungenen Rinnen schicken. © Egbert Kamprath\nPünktlich mit Beginn der Schulferien in Sachsen hat das Osterzgebirgsmuseum Schloss Lauenstein eine außergewöhnliche Ausstellung eröffnet. Anfassen ist diesmal ausdrücklich erlaubt. Ortwin Grüttner aus Hannover hat seine mobile Mitspielausstellung aufgebaut, die hier in der Region noch nicht zu sehen war. 20 verschiedene Murmelbahnen warten auf die Besucher, die gleich zu Beginn einen Becher mit drei Murmeln bekommen und die Kugeln rollen lassen können, wo es ihnen gefällt. Das dürfte ganz nach dem Geschmack der Ferienkinder sein. Aber auch Erwachsene werden Freude damit haben und sich wieder an ihre Kindheit erinnern. „Murmeln macht über Generationen Spaß“, sagt Gabriele Gelbrich, die Leiterin von Schloss Lauenstein, das jetzt sogar zum Welterbe gehört. „Außerdem ist die Mechanik auch eine besondere Kunst.“ Die Ausstellung ist bis zum 25. August zu sehen.


15. April 2019 2 Min. Schuhmann 10 Kommentare\tBookmark\nBei League of Legends fanden die Final-Spiele im Spring Split der LEC 2019 statt. Die drei LoL-Partien zwischen G2 ESports und Origen waren aber so einseitig, dass die Moderatorin Sjokz mit einer frechen Frage für Aufsehen sorgte.\nDas war die böse Frage der Moderatorin: Die belgische Moderatorin Eefje „Sjokz“ Depoortere (31) ist eine bekannte Größe in der LoL-Szene. Sie moderiert immer wieder die Übertragungen und ist eine “Personality.”\nNach dem Finale interviewte sie die Sieger von G2 Esports und fragte:\nLuka, war es schwierig für dich, den Pokal hochzuheben? Der wiegt 14 Kilogramm. War es schwieriger für dich, die Trophäe hochzuheben, als OG im Finale zu besiegen?“\nDie Moderatorin Sjokz nach dem klaren Sieg von G2\nDas Publikum quittierte das mit einem langgezogenen „Oooh“ – der Spruch hat wohl gesessen. Man spricht da von einem “Burn.”\nWas war das für ein Spiel? Es war das Finale des „LEC Spring Split 2019.“ Die zwei besten Teams in Europa trafen nach der Saison und den Playoff-Spielen aufeinander.\nIn Rotterdam spielten G2 ESports gegen Origen, um herauszufinden, wer das beste Team in Europa ist.\nUnd die Antwort war klar: G2 Esports. Das stellte das Team unter den Augen von 15.000 lauten Zuschauern vor Ort unter Beweis.\nDie Moderatorin Sjokz.\nSo einseitig war das Match: G2 war so dominant, dass man gleich mehrere Rekorde bei dem 3-0 aufstellte:\nDen 3. Sieg holte das Team in 18 Minuten und 31 Sekunden – das war ein Rekord-Sieg.\nDer schnellste Sieg in der Geschichte der LEC\nInsgesamt gewann G2 Esports die drei Spiele in 74 Minuten und 32 Sekunden – auch das ein Rekord.\nMan spricht da von einem „Stomp“, weil der Gegner in den Boden gestampft wird.\nWie liefen die Games ab? Die Seite Dailyesports erklärt, wie die drei Spiele in LoL abliefen.\nBeim ersten Match leistete Origen noch merklichen Widerstand und es war ein relativ enges Match. G2 entschied das nach einem Baron-Kill für sich.\nIn der zweiten Partie versuchte Origen seine Strategie anzupassen, indem sie dieselbe Botlane wie G2 im ersten Match wählten. Doch das lief schief. G2 konnte sich schnell einen Vorsprung erspielen und den zum Ende weiter ausbauen.\nMatch 3 war dann eine klare Angelegenheit. Origen wollte auf ihren Star-ADC setzen, aber hier hatte das Team dann keine Chance mehr und verlor in Rekord-Zeit.\nQuelle(n): Dexerto, Dailyesports, gamesradar\nLoL: Angeblich plant der legendäre Midlaner Bjergsen seine Rückkehr als Profi\nSjokz roasted eigentlich immer jemanden ^^\nDas funktioniert aber auch nur bis die Koris kommen ,^.^;;\nHallo mein-mmo Team,\nIch entdecke in letzter Zeit viele Fehler in euren Berichten. Überprüft doch in Zukunft die Texte besser ^^\nAntwort an Salvio\nDie Artikel werden mehrfach korrigiert. Welche Fehler siehst du denn da?\nLuka, wa”r” es schwierig für dich, den Pokal hochzuheben? Der wiegt 14\nKilogramm. War es schwieriger für dich, die Trophäe hochzuheben, als OG\nim Finale zu besiegen?“\nDa muss ich dir Recht geben gibt leider echt immer wieder Fehler in den letzten Beiträgen hab auch schon unter einem kommentiert.\nIch war lange stiller Mitleser und habe mich nun endlich Mal auf mein-mmo angemeldet, um kommentieren zu können. Nun wird aber trotzdem von mir verlangt mich über disqus, Facebook oder oder anzumelden. Muss ich mir wirklich jetzt noch einen zweiten Account auf einer externen Seite erstellen, damit ich hier kommentieren kann? Ich hab mich ja nicht angemeldet um als Gast zu Posten, und wenn ich jetzt noch einen weiteren Account erstellen muss, war das anmelden hier ja völlig sinnlos. Oder bin ich einfach nur zu blöd? Hilfe Hilfe!\nHallo, im Moment ist das noch so.\nDer MeinMMO-Account ist aktuell unabhängig von dem Kommentar-System.\nDas Kommentar-System läuft im Moment über Disqus – die erlauben dann auch eine Anmeldung über Facebook.\nLangfristig werden wir das umstellen, denke ich.\n“Sinnlos” ist das anmelden nicht, das dient dazu, dass dir z.b. Favoriten rauspicken kannst, Spiele, denen du besonders folgst Wir werden da aber noch einige Vorteile ergänzen in den nächsten Monaten.\nDanke für die schnelle Aufklärung, dann komm ich da wohl nicht drumherum mich bei disqus anzumelden. Hatte gehofft mir Account Nummer 836.804.246 sparen zu können, aber macht nichts.


TimeToCreateYourBeauty: Hausmittel Tipp's für weiße Zähne + meine Zahnspange\nHausmittel Tipp's für weiße Zähne + meine Zahnspange\nLange habe ich gezögert euch darüber zu berichten und auch meinen youtube Kanal habe ich deswegen auf Eis gelegt, denn mit fast 18 habe ich nun meine feste Zahnspange bekommen inkl. Gaumenklammer.\nLeider habe ich durch dieser ein paar Sprachliche Schwierigkeiten, da ich manche Buchstaben nicht aussprechen kann und ich sehr am lispeln bin...Aber zum Glück bekomme ich das schlimmste, die Gaumenklammer, nächsten Monat auch schon raus :-)\nDann muss ich "nur" noch ca. 2 Jahre meine beiden festen Spangen tragen...\nWarum so spät? Da ich höllische Angst hatte und es Jahrelang vor mich her geschoben habe und JA ich bereue es unheimlich! Ich bin einfach nur froh, wenn ich endlich grade, weiße Zähne habe :-)\nUnd um euch schon mal ein paar Tipps auf den Weg mit zu geben, hatte ich die Chance einen Profi zu fragen und diesen mal nach den simplen Hausmittel Tricks die man so kennt zu befragen. Wer möchte schon gerne hunderte Euro für ein Bleaching hinblättern?\nDie Klassiker sind natürlich Zähne mit Salz, Zitronensaft oder Backpulver. Die Variante mit Backpulver habe ich selber zugegebener Maßen bereits probiert, angenehm war es aber nicht und das Ergebnis kein WOW Effekt...\nKommentar vom Experten der Zahnarztpraxis Leipziger14 zu diesen Varianten: ,,Das Putzen mit diesen Hausmitteln schmirgelt die Zahnoberflächen ab wie Sandpapier. Dadurch werden zwar auch Verfärbungen entfernt – aber das Einfallstor für Kariesbakterien steht dann weit offen“, erklärt Alexander Planert.\nAm einfachsten ist es natürlich auf Lebensmittel, welche Verfärbungen verursachen zu verzichten, doch ich möchte nicht auf meinen liebsten Früchtetee verzichten :b\nDer Experte sagt dazu: „Im Alltag ist solch ein Verzicht oft nicht durchzuhalten. Deshalb empfiehlt es sich, regelmäßig etwas gegen Verfärbungen zu tun. Das lässt sich beispielsweise durch tägliches Putzen mit einer Spezial-Zahnpasta schaffen – oder auch mit einer professionellen Zahnreinigung zweimal im Jahr.“\nNatürlich ist die regelmäßige Zahnpflege auch ein absolutes MUSS!\n„Hierbei sollte bedacht werden, dass nicht jedes Hollywoodlächeln in der Zeitschrift tatsächlich auch der Wirklichkeit entspricht. Daran sollte sich also niemand messen. Erst wenn beim Blick in den Spiegel wirklich unschöne Verfärbungen auffallen oder die Zähne bereits seit Jahren dunkler werden, kann über ein Bleaching nachgedacht werden.“, so der Berliner Zahnarzt.\nAuch ich selber habe bereits überlegt, wie es denn mit einem Bleaching wäre? Doch zugegebenermaßen haben mich die Preise schon ein wenig abgeschreckt. Bis ich vor kurzem ein Testkit per Post erhielt, ich selber konnte es leider nicht ausprobieren, da ich meine feste Zahnspange habe, doch mein Freund hat das Kit 10 Tage lang getestet. Bisher sind wir beide sehr angetan von der Einfachheit sowie dem Ergebnis!\nEin solches Bleaching kann entweder beim Zahnarzt oder daheim durchgeführt werden. Da dabei jedoch sehr stark wirksame Chemikalien zum Einsatz kommen, ist eine Bleaching-Sitzung beim Zahnarzt eher anzuraten, als das Experimentieren mit Drogerie-Bleachingartikeln. Einmal im Jahr ist ein solches Zahnarzt-Bleaching nach Expertenauskunft kein Problem.\nAnsonsten kann ich euch selber noch einen kleinen Schminktrick mit auf dem Weg geben und zwar gilt bei der Lippenstiftfarbe folgendes :-)\nDunkle Töne als Kontrast für leichte Verfärbungen\nGold und Kupfer Töne für leichte gräuliche Verfärbungen\nund der Klassiker: Lippenstifte mit einem Blaustich sowie Beerentöne für gelbliche Verfärbungen\nFalls ihr noch fragen habt, schreibt mir gerne, ich selber würde mich auch sehr über weitere Tipps freuen :-)\nMit freundlicher Unterstützung und ein Dankeschön an Alexander Planert aus der Zahnarztpraxis Leipziger14!\nSarah シ *7. August 2014 um 12:19*\nWenn du das mit dem Backpulver ein paar Mal machst, dann hast du nur nur offene Tore für Karies, sondern bald auch keine Zähne mehr. Backpulver zerstört den Zahnschmelz. Der wächst nicht mehr nach. Der ist einfach weg.\nWas um Himmels Willen ist DAS für ein Zahnarzt, der zu sowas rät?\nsuezze90 *7. August 2014 um 12:27*\nIch bin 24 und habe seit 11 Monaten meine feste Zahnspnge und bekomme sie in 10 Tagen runter. Hatte anfangs auch Angst aber es ist gar nicht so schlimm, man gewöhnt sich schnell dran. Ich finde für eine Zahnspange ist man nie zu alt.\nnicccilicious *7. August 2014 um 12:46*\nHm, aber Hausmittel Tipp´s waren das ja jetzt nicht wirklich.\nIm Grunde wurde doch nur gesagt dass man beim Zahnarzt ein Bleaching machen sollte oder eine Spezial-Zahncreme zum Zähne putzen verwenden kann. Aber welche das ist wurde leider auch nicht erwähnt :(\nSofia *7. August 2014 um 12:52*\n2 Jahre sind doch gar nichts! :-)\nMöchte mir auch bald eine feste Zahnspange machen lassen, damit meine Zähne gerade werden


Thessaly – Die Hexe lässt das Morden nicht – Buchrezicenter.de\nSandman präsentiert 1:\nThe Sandman presents: The Tessaliad, 1 – 4, DC, USA, 2002\nPanini Comics, Stuttgart, 08/2009\nZeichnungen von Shawn McManus & Pepoy, Farbe von Allen Jamison & Danny Vozzo\nThessaly ist die letzte thessalische Hexe – die am meisten verschlagene und gefährlichste von ihnen, die selbst von den Göttern gefürchtet wird. In der Moderne, in der sie als Studentin ein beschauliches, ruhiges Leben führt, sieht man ihr gar nicht an, wer oder was sie tatsächlich ist. Das ändert sich auf einen Schlag, als plötzlich die Töchter Garms – Höllenhunde – über sie herfallen. Der schüchterne Kommilitone, den sie auf eine Tasse Tee eingeladen hatte, lässt sein Leben und gibt ihr dadurch die Zeit, sich der Angreifer auf blutige Weise zu entledigen. Sie kamen jedoch nicht allein. Der Geist Fetch wurde ebenfalls auf Thessaly angesetzt, doch statt einen Kampf zu beginnen, flirtet er mit ihr und gibt ihr im Rahmen des Erlaubten sogar einige Hinweise auf diejenigen, die hinter allem stecken. Um die Angelegenheit aus der Welt zu schaffen, begibt sich Thessaly, natürlich auch die Regeln einer Queste beachtend, auf die Suche nach den vier Göttern der Unterwelt, denn wer es wagt, die Hexe zu bedrohen, wird ohne viel Federlesen beseitigt …\nThessaly ist eine von vielen faszinierenden Figuren aus dem „Sandman“-Universum, das von Neil Gaiman, Sam Keith und Mike Dringenberg geschaffen wurde. Bill Willingham, geistiger Vater der „Fables“, setzte die thessalische Hexe in einer achtteiligen Mini-Serie in Szene, die nun von Panini in zwei Bänden veröffentlicht wird. In der ersten Graphic Novel, die aufwändig als Paperback mit Klappbroschur und auf Kunstdruckpapier produziert wurde, finden sich die Episoden 1 – 4 unter dem Titel „Die Hexe lässt das Morden nicht“. Dieser ist eigentlich etwas irreführend. Der Handlung lässt sich entnehmen, dass die Titelfigur sich stets den Zeitaltern und Lebensbedingungen anzupassen pflegte. Um nicht von anderen getötet zu werden, tat sie lediglich das Notwendige. Auch diesmal reagiert sie bloß: Sie wehrt sich und geht in die Offensive, um dem Feind zuvorzukommen. Hätte sie jemals gezögert, wäre sie schon lange nicht mehr am Leben.\nMit ihren Gegnern rechnet Thessaly gnadenlos ab. Auch Unschuldige können schon einmal zu Opfern werden, denn die Hexe ist nur an sich und ihrer eigenen Sicherheit interessiert. Dabei sieht sie die Dinge aus ihrer ganz persönlichen Perspektive, der einer nahezu unsterblichen, mächtigen Person, die an keine ethischen Grundsätze nach menschlichem Maßstab gebunden ist. Zwar gelten auch für sie bestimmte Regeln der Magie – womit die üblichen drei Prüfungen auf einer Queste, die kryptischen Andeutungen der wohl meinenden, mehr wissenden Helfer u. ä. Standardhandlungen innerhalb der phantastischen Literatur auf die Schippe genommen werden -, denen sie sich unterwirft und die sie geschickt für ihre Zwecke einzusetzen weiß. Was eigentlich ein Hemmschuh sein sollte, kehrt sie in einen Vorteil um, genauso wie der Autor die Klischees parodiert und so zu einer vertraut-skurrilen Handlung formt.\nNur vordergründig geht es um Action und Splatter. Wer zwischen den Zeilen liest, erkennt, dass das Gemetzel überhaupt nicht auf schwarzhumorige Weise verharmlost wird. Stattdessen versucht der Autor, eine völlig andere, nicht-menschliche Einstellung zum Leben zu beschreiben und gleichzeitig die gängigen Motive, die von vielen Autoren nach dem Bauskasten-Prinzip zusammengesetzt werden, als vorhersehbar und darum abgedroschen zu entlarven.\nIn Folge wendet sich „Sandman präsentiert“ an ein reiferes Publikum, das sich nicht nur von schönen Zeichnungen und einer spannend-makabren Story befriedigen lässt, sondern vor allem eine intelligente Handlung wünscht und fähig ist, tiefer zu blicken. Ihnen bietet „Thessaly 1“ einen kleinen Streifzug durch die Mythologie und den Superhelden-Kosmos, eine Parodie auf Genre-Klischees und schlichtweg eine unkonventionelle Hauptfigur, die allen Erwartungen ein Schnippchen schlägt.\n◀ Die Chroniken der Drachenlanze – Drachendämmerung 2\nHexenwald und Zaubersocken ▶


1 Kapitel - 419 Wörter - Erstellt von: LibbyPokemon - Entwickelt am: 10.01.2016 - 829 mal aufgerufen- Die Geschichte ist noch in Arbeit\nLeute die keine dramatischen Beschreibungen mögen, sollten dieses Kapitel überspringen.\n(Aus irgendeinem Grund wird Teil 16 nicht als Teil dieser Geschichte angezeigt, bitte entschuldigt das)\nDreimal dürft ihr raten, wessen Sicht das ist:\nIch ließ vor Schreck den Stein los. Wenn man einen gut zwei Kilo schweren Gegenstand, bei unserer normalen Schwerkraft(9.81) fallen lässt, müsste er normalerweise wie, ähem, na ja, ein Stein zu Boden fallen, aber das genaue Gegenteil geschah:\nDer Lichtstein stieg, die Erdanziehung ignorierend, mehrere Meter hoch in die Luft.\nEine schillernde Aura bildete sich um ihn, als würde er Energie aufsaugen (was er vermutlich auch tat), dann begann der Stein sich zu verändern.\nEr wurde durchsichtig und wuchs schnell auf einen Durchmesser von gut zwei Metern. Darin wurde ein gigantischer weißer Drache sichtbar.\nReshiram war kugelförmig zusammengerollt. Der Kopf war angezogen, die Flügel eng um den Körper gelegt. Seine Augen waren geschlossen.\nEinen Moment lang herrschte Stille, eine Stille die nicht durch das Fehlen von Geräuschen hervorgerufen wird, sondern eine andere, magische Stille, die jedes Geräusch unterdrückt.\nDann öffnete der Drache die blauen Augen.\nIn einem Augenblick streckte sich der majestätische Körper, die Flügel schienen den ganzen Himmel auszufüllen, eine Welle aus Feuer ging von Reshiram aus.\nBaldur, Aloe, die Esches und sogar Lauro, schrien auf, hielten die Arme vors Gesicht und pressten sich an die Wand, aber ich wusste irgendwie, dass es keinen Grund zur Angst gab.\nDie Feuerwand berührte mich. Das Feuer hätte mich in ein Häufchen Asche verwandeln, bestenfalls meine Haare, Augenbrauen und Kleider verbrennen müssen, aber es fühlte sich an wie eine Sommerbrise.\nReshiram landete auf dem Boden. Hinter ihm flohen alle übrigen Anwesenden ins Museum.\nReshirams Blick durchbohrte mich förmlich, aber ich zwang mich mit all meiner Willenskraft stehenzubleiben und seinen Blick ruhig zu erwidern.\nEinen schier endlosen Moment lang standen wir regungslos da.\nDann neigte Reshiram den Kopf. Ganz langsam hob ich meine Hand und berührte seine Stirn.


Last Minute Geschenkideen – ihr schafft das noch! – Münchner Küchenexperimente\nAlle Geschenke beisammen? Nein?\nHier kommen meine Last Minute Geschenkideen, die ihr noch am Wochenende fertig bekommen – ohne großen Aufwand, versprochen!\nDas einzige, was ihr – neben den Zutaten – braucht, sind Schraubgläser. Wer grad keine saure Gurken Phase hat, findet diese z.B. bei Depot, bei dm und vielen anderen Läden auch zum Kaufen.\nFür den ein oder anderen, der einen Griechenlandurlaub plant oder gern Ouzo trinkt. Schnell gemacht und mal was anderes. Noch leckerer wird’s nur im Hochsommer mit Sommertomaten!\nFeigen solltet ihr derzeit eigentlich schon noch bekommen, im türkischen Supermarkt auf alle Fälle. Feigensenf schmeckt super zu Käse. Meistens ist das Glas, das man kaufen kann, so winzig und dafür ganz schön teuer. Dabei schmeckt das selbstgemachte auch viel besser und ist auch viel mehr drin im Glas.\nWer keinen Ouzo mag und morgens nicht unbedingt gern süß isst, mag vielleicht diese Tomaten-Ingwer-Konfitüre probieren. Die herzhafte Marmeladenvariante sozusagen.\nDas Rezept ist so ausgelegt, dass ihr gleich die ganze Großfamilie damit versorgen könnt. Und Ingwer ist ja auch ein toller Immunbooster, damit ja keiner krank wird an Weihnachten – zwei Fliegen mit einer Klappe\nWenn jetzt noch nichts dabei war, bei Plantings & Pairings findet ihr 20 weitere Ideen.\nIch hoffe, ich konnte euch noch etwas inspirieren – und jetzt verabschiede ich mich in eine kurze Weihnachtspause!\nVeröffentlicht in: Allgemein, Gedanken, weihnachten | Schlagwort: Chutney, essbar, Feigensenf, Ingwer, Konfitüre, Last Minute Geschenke, Ouzo, Rezept, Tomaten, Tomatenchutney, vegan, vegetarisch, weihnachten